(57)【要約】  強靱化ポリ（アリールエーテルスルホン）／ポリ（アリールエーテルケトン）ブレンド。本発明は、少なくとも１種のポリ（アリールエーテルスルホン）（ＰＡＥＳ）ポリマーと、少なくとも１種のポリ（アリールエーテルケトン）（ＰＡＥＫ）ポリマーと、少なくとも１種の衝撃改質剤（ＩＭ）とを含むポリマー組成物に関する。ポリマー組成物は、任意選択的に、少なくとも１種の芳香族ポリカーボネート（ＰＣ）および／または二酸化チタン（ＴｉＯ２）を含む。ポリマー組成物は、携帯用電子機器での使用に特に好適である。【選択図】なし【特許請求の範囲】
【請求項１】
−  少なくとも１種のポリ（アリールエーテルスルホン）（ＰＡＥＳ）ポリマーと、
−  少なくとも１種のポリ（アリールエーテルケトン）（ＰＡＥＫ）ポリマーと、
−  少なくとも１種の衝撃改質剤（ＩＭ）と
を含むポリマー組成物。
【請求項２】
前記ポリ（アリールエーテルスルホン）（ＰＡＥＳ）ポリマーは、式（Ａ）：
−Ａｒ１−（Ｔ’−Ａｒ２）ｎ−Ｏ−Ａｒ３−ＳＯ２−［Ａｒ４−（Ｔ−Ａｒ２）ｎ−ＳＯ２］ｍ−Ａｒ５−Ｏ−  （Ａ）
（式中、
互いにおよび出現ごとに等しいかまたは異なるＡｒ１、Ａｒ２、Ａｒ３、Ａｒ４、およびＡｒ５は、独立して、芳香族単核または多核基であり；
互いにおよび出現ごとに等しいかまたは異なるＴおよびＴ’は、独立して、結合または１つもしくは２つ以上のヘテロ原子を任意選択的に含む二価基であり；および
互いに等しいかまたは異なるｎおよびｍは、独立して、ゼロまたは１〜５の整数である）
によって表される繰り返し単位を含む、請求項１に記載のポリマー組成物。
【請求項３】
Ａｒ１、Ａｒ２、Ａｒ３、Ａｒ４およびＡｒ５は、互いに等しいかまたは異なり、かつ以下の式の群：
2018526517.tif 000029
（式中、各Ｒは、水素、ハロゲン、アルキル、アルケニル、アルキニル、アリール、エーテル、チオエーテル、カルボン酸、エステル、アミド、イミド、アルカリまたはアルカリ性土類金属スルホネート、アルキルスルホネート、アルカリまたはアルカリ性土類金属ホスホネート、アルキルホスホネート、アミンおよび第四級アンモニウムからなる群から独立して選択され、互いに等しいかまたは異なるｊ、ｋおよびｌは、独立して、０、１、２、３または４である）
から選択される式によって表される、請求項２に記載のポリマー組成物。
【請求項４】
前記ポリ（アリールエーテルスルホン）（ＰＡＥＳ）ポリマーは、式：
2018526517.tif 000030
（式中、
互いに等しいかまたは異なるＲ’のそれぞれは、ハロゲン、アルキル、アルケニル、アルキニル、アリール、エーテル、チオエーテル、カルボン酸、エステル、アミド、イミド、アルカリまたはアルカリ性土類金属スルホネート、アルキルスルホネート、アルカリまたはアルカリ性土類金属ホスホネート、アルキルホスホネート、アミンおよび第四級アンモニウムからなる群から選択され；および
Ｊ’は、ゼロであるかまたは０〜４の整数であり；および
互いに等しいかまたは異なるＴおよびＴ’は、結合、−ＣＨ２−；−Ｏ−；−ＳＯ２−；−Ｓ−；−Ｃ（Ｏ）−；−Ｃ（ＣＨ３）２−；−Ｃ（ＣＦ３）２−；−Ｃ（＝ＣＣｌ２）−；−Ｃ（ＣＨ３）（ＣＨ２ＣＨ２ＣＯＯＨ）−；−Ｎ＝Ｎ−；−ＲａＣ＝ＣＲｂ−（ここで、各ＲａおよびＲｂは、互いに独立して、水素またはＣ１〜Ｃ１２アルキル、Ｃ１〜Ｃ１２アルコキシ、またはＣ６〜Ｃ１８アリール基である）；ｎが１〜６の整数である−（ＣＨ２）ｎ−および−（ＣＦ２）ｎ−；最大でも６個の炭素原子の線状または分岐の脂肪族二価基；ならびにそれらの組み合わせからなる群から選択される）
の群から選択される繰り返し単位を含む、請求項１〜３のいずれか一項に記載のポリマー組成物。
【請求項５】
前記ポリ（アリールエーテルスルホン）（ＰＡＥＳ）は、式：
2018526517.tif 000031
のものからなる群から選択される繰り返し単位を含む、請求項１〜４のいずれか一項に記載のポリマー組成物。
【請求項６】
前記ポリ（アリールエーテルスルホン）（ＰＡＥＳ）の繰り返し単位の５０モル％超は、式：
2018526517.tif 000032
の繰り返し単位である、請求項１〜５のいずれか一項に記載のポリマー組成物。
【請求項７】
前記少なくとも１種のポリ（アリールエーテルケトン）（ＰＡＥＫ）の繰り返し単位の５０モル％超は、式（Ｊ−Ａ）〜（Ｊ−Ｐ）：
2018526517.tif 000033
2018526517.tif 000034
2018526517.tif 000035
2018526517.tif 000036
（式中、
−  互いに等しいかまたは異なるＲ’のそれぞれは、ハロゲン、アルキル、アルケニル、アルキニル、アリール、エーテル、チオエーテル、カルボン酸、エステル、アミド、イミド、アルカリまたはアルカリ性土類金属スルホネート、アルキルスルホネート、アルカリまたはアルカリ性土類金属ホスホネート、アルキルホスホネート、アミンおよび第四級アンモニウムからなる群から選択され；および
−  ｊは、ゼロまたは１〜４の範囲の整数である）
からなる群から選択される繰り返し単位（ＲＰＡＥＫ）である、請求項１〜６のいずれか一項に記載のポリマー組成物。
【請求項８】
前記繰り返し単位（ＲＰＡＥＫ）は、本明細書における以下の式（Ｊ’−Ａ）〜（Ｊ’−Ｐ）：
2018526517.tif 000037
2018526517.tif 000038
のものからなる群から選択される、請求項７に記載のポリマー組成物。
【請求項９】
前記少なくとも１種のポリ（アリールエーテルケトン）（ＰＡＥＫ）ポリマーは、ポリエーテルエーテルケトン（ＰＥＥＫ）である、請求項１〜８のいずれか一項に記載のポリマー組成物。
【請求項１０】
前記少なくとも１種の衝撃改質剤（ＩＭ）は、アクリル弾性コポリマーを含む、請求項１〜９のいずれか一項に記載のポリマー組成物。
【請求項１１】
前記衝撃改質剤（ＩＭ）は、以下のコポリマー：
（ｉ）ＡＳＴＭ  Ｄ  ３４１８に従って測定されるときに２５℃未満のガラス転移温度を有し、かつアルキル（メタ）アクリレートおよびアクリロニトリルからなる群から選択される１種または２種以上のアクリルモノマーに由来する繰り返し単位を含む弾性コポリマー；および
（ｉｉ）中心コアと、前記コアを少なくとも部分的に取り囲むシェルとを含むコア−シェルエラストマーであって、前記コアおよび前記シェルは、異なるモノマー組成を有し、および前記コアおよび前記シェルの少なくとも１つは、ＡＳＴＭ  Ｄ  ３４１８に従って測定されるときに２５℃未満のガラス転移温度の弾性性質のものであり、かつ前記コアおよび前記シェルの少なくとも１つは、アルキル（メタ）アクリレートおよびアクリロニトリルからなる群から選択される１種または２種以上のアクリルモノマーに由来する繰り返し単位を含む、コア−シェルエラストマー
から選択される、請求項１〜１０のいずれか一項に記載のポリマー組成物。
【請求項１２】
以下の式（ＩＸ）：
2018526517.tif 000039
（式中、Ａｒ’は、以下の式（ＸＩＩ）
2018526517.tif 000040
（式中、
−  各
2018526517.tif 000041
は、ハロゲン、アルキル、過ハロゲン化アルキル、アルケニル、過ハロゲン化アルキニル、アリール、過ハロゲン化アリール、エーテル、チオエーテル、エステル、アミド、イミド、アルカリもしくはアルカリ性土類金属スルホネート、アルキルスルホネート、アルカリもしくはアルカリ性土類金属ホスホネート、アルキルホスホネート、アミン、第四級アンモニウム、またはそれらの任意の組み合わせから独立して選択され；
ｎ’’は、１〜２０の範囲の整数であり；および
ｔは、０〜２の範囲の整数である）
によって表される）
によって表される繰り返し単位（Ｒｐｃ）を含むポリカーボネートポリマーをさらに含む、請求項１〜１１のいずれか一項に記載のポリマー組成物。
【請求項１３】
前記少なくとも１種のポリ（アリールエーテルスルホン）（ＰＡＥＳ）ポリマーは、前記ＰＡＥＳと前記ＰＡＥＫとの総合重量の約４０重量％〜約９９重量％の範囲の量で存在する、請求項１〜１２のいずれか一項に記載のポリマー組成物。
【請求項１４】
請求項１〜１３のいずれか一項に記載のポリマー組成物を含む少なくとも１つの構造部品を含む携帯用電子機器。
【請求項１５】
約２００Ｊ／ｍ以上のノッチ付きアイゾット衝撃と、２．０％以上の日焼け止め剤試験臨界汚れと、少なくとも９１．０のＣＩＥ色Ｌ＊との組み合わせを示す、請求項１〜１３のいずれか一項に記載のポリマー組成物。
【発明の詳細な説明】
【技術分野】
【０００１】
関連出願の相互参照
本出願は、２０１５年９月９日出願の米国仮特許出願第６２／２１６，１１５号および２０１５年１１月２３日出願の欧州特許出願公開第１５１９５９１４．５号に対する優先権を主張するものであり、それらのそれぞれは、その全体が参照により本明細書に援用される。
【０００２】
本発明は、ポリ（アリールエーテルスルホン）ポリマーと、ポリ（アリールエーテルケトン）ポリマーと、衝撃改質剤とを含む高性能ポリマー組成物であって、改善された衝撃強度および耐化学薬品性を示す高性能ポリマー組成物に関する。
【背景技術】
【０００３】
今日、携帯電話、携帯端末（ＰＤＡ）、ラップトップコンピュータ、ＭＰ３プレーヤーなどの携帯用電子機器は、世界中で広く使用されている。携帯用電子機器は、さらに一層の携帯性および利便性を求めてますます小さくかつ軽くなりつつあり、一方、同時により進んだ機能およびサービスを行うことが一層可能になっており、両方とも機器およびネットワークシステムの開発による。
【０００４】
利便性のために、多くの場合、これらの機器は小さくかつ軽量であることが望ましい。しかし、それらは依然として、それらが通常の取扱および時折の落下によって損傷しないように、一定の構造強度を有することが必要である。したがって、その主要な機能が、強度、および／または剛性、および／または耐衝撃性を機器に提供し、かつ場合によりまた、機器の様々な内装構成要素および／または携帯用電子機器ケース（外側ハウジング）の一部またはすべてのための取付場所を提供することである構造部品が、通常、そのような機器へ組み込まれる。過去、マグネシウムまたはアルミニウムなどの低密度金属がそのような構造部品用の選択される材料であったが、合成樹脂が、費用削減、設計柔軟性、減量、および美的特性の理由で、次第にそのような金属に少なくとも部分的に置き換わっている。電子機器での金属の使用に関連した別の問題は、それらが高周波を通さないことであり、そのため、電子機器を金属で覆うことができない。電子機器のプラスチック部品は、そのため、様々な複雑な形状へ加工するのが容易であり、優れた耐衝撃性など、頻繁な使用の厳しさに耐えることができ、かつ困難な美的要求を満たすことができ、および一方でそれらの意図される操作性を妨げない材料で製造される。
【０００５】
それにもかかわらず、特定の場合、携帯用電子機器の構造部品をすべてプラスチック材料で置き換えることはできず、金属／合成樹脂アセンブリが多くの場合に見られる。そのような場合、携帯機器に存在する金属部品、例えばアルミニウム部品および／またはアルミニウム／プラスチック複合部品は、一般に、陽極酸化、すなわち、その目的が、とりわけ攻撃的な化学薬品の使用によって酸化物層をアルミニウム表面上に構築することである電気化学的プロセスにかけられる。陽極酸化が、既にポリマー要素を含む／ポリマー要素中へ組み立てられた部品に関して行われるという事実を考慮して、プラスチック材料は、攻撃的な酸に高度に耐えなければならない。
【０００６】
携帯エレクトロニクス部品に使用されるプラスチック材料に対する追加の要件は、それらが、多くの場合にそれらと、特にハウジングと接触する消費者化学薬品および汚染剤に耐えることである。典型的な消費者化学薬品および汚染剤は、ローション（ハンドローション、日焼け止めローションなど）、メーキャップ（口紅、リップグロス、リップライナー、リッププランパー、リップクリーム、ファンデーション、粉おしろい、頬紅などの）、食品（オリーブ油、コーヒー、赤ワイン、マスタード、ケチャップおよびトマトソース）、染料および顔料（ポータブル電子機器ハウジングの製造のために使用される染色織物および皮革に見いだされるものなどの）を含む。これらの汚染剤と接触すると、ポータブル電子機器ハウジングは、容易に汚され得、そのため、特にそれらが白色であるかまたは鮮やかなもしくは無色透明な色を有する場合、特に汚れ防止特性が前記機器の良好な美的外観を維持するために望ましい。
【０００７】
消費者化学薬品への暴露は、プラスチック材料の耐化学薬品性が十分でない場合に部品の早期の破損および／または環境応力亀裂をもたらし得る。
【０００８】
加えて、ポリマー材料は、電子機器での使用のための優れた耐衝撃性を有するべきであるが、二酸化チタン（ＴｉＯ２）などの着色剤の添加は、いくつかの場合に靱性の低下をもたらし得る。
【０００９】
したがって、高い耐衝撃性および良好な美的特性に加えて、高い耐化学薬品性を示すプラスチック材料を提供することが必要とされている。
【発明の概要】
【００１０】
例示的な実施形態は、少なくとも１種のポリ（アリールエーテルスルホン）（ＰＡＥＳ）ポリマーと、少なくとも１種のポリ（アリールエーテルケトン）（ＰＡＥＫ）ポリマーと、少なくとも１種の衝撃改質剤（ＩＭ）とを含むポリマー組成物に向けられる。本ポリマー組成物は、任意選択的に、少なくとも１種の芳香族ポリカーボネート（ＰＣ）および／または二酸化チタン（ＴｉＯ２）を含んでもよい。ポリマー組成物は、携帯用電子機器での使用に特に好適である。
【００１１】
例示的な実施形態は、少なくとも１種のポリ（アリールエーテルスルホン）（ＰＡＥＳ）ポリマーと、少なくとも１種のポリ（アリールエーテルケトン）（ＰＡＥＫ）ポリマーと、少なくとも１種の衝撃改質剤（ＩＭ）とを含むポリマー組成物に向けられる。
【００１２】
ポリ（アリールエーテルスルホン）（ＰＡＥＳ）ポリマーは、式（Ａ）：
−Ａｒ１−（Ｔ’−Ａｒ２）ｎ−Ｏ−Ａｒ３−ＳＯ２−［Ａｒ４−（Ｔ−Ａｒ２）ｎ−ＳＯ２］ｍ−Ａｒ５−Ｏ−  （Ａ）
（式中、互いにおよび出現ごとに等しいかまたは異なるＡｒ１、Ａｒ２、Ａｒ３、Ａｒ４、およびＡｒ５は、独立して、芳香族単核または多核基であり；互いにおよび出現ごとに等しいかまたは異なるＴおよびＴ’は、独立して、結合または１つもしくは２つ以上のヘテロ原子を任意選択的に含む二価基であり；および互いに等しいかまたは異なるｎおよびｍは、独立して、ゼロまたは１〜５の整数である）
によって表される繰り返し単位を含んでもよい。
【００１３】
Ａｒ１、Ａｒ２、Ａｒ３、Ａｒ４およびＡｒ５は、互いに等しいかまたは異なってもよく、かつ以下の式の群：
2018526517.tif 000002
（式中、各Ｒは、水素、ハロゲン、アルキル、アルケニル、アルキニル、アリール、エーテル、チオエーテル、カルボン酸、エステル、アミド、イミド、アルカリまたはアルカリ性土類金属スルホネート、アルキルスルホネート、アルカリまたはアルカリ性土類金属ホスホネート、アルキルホスホネート、アミンおよび第四級アンモニウムからなる群から独立して選択され；互いに等しいかまたは異なるｊ、ｋおよび１は、独立して、０、１、２、３または４である）
から選択される式によって表され得る。
【００１４】
いくつかの実施形態では、ポリ（アリールエーテルスルホン）（ＰＡＥＳ）ポリマーは、式：
2018526517.tif 000003
（式中、互いに等しいかまたは異なるＲ’のそれぞれは、ハロゲン、アルキル、アルケニル、アルキニル、アリール、エーテル、チオエーテル、カルボン酸、エステル、アミド、イミド、アルカリまたはアルカリ性土類金属スルホネート、アルキルスルホネート、アルカリまたはアルカリ性土類金属ホスホネート、アルキルホスホネート、アミンおよび第四級アンモニウムからなる群から選択され；およびｊ’は、ゼロであるかまたは０〜４の整数であり；および互いに等しいかまたは異なるＴおよびＴ’は、結合、−ＣＨ２−；−Ｏ−；−ＳＯ２−；−Ｓ−；−Ｃ（Ｏ）−；−Ｃ（ＣＨ３）２−；−Ｃ（ＣＦ３）２−；−Ｃ（＝ＣＣｌ２）−；−Ｃ（ＣＨ３）（ＣＨ２ＣＨ２ＣＯＯＨ）−；−Ｎ＝Ｎ−；−ＲａＣ＝ＣＲｂ−（ここで、各ＲａおよびＲｂは、互いに独立して、水素またはＣ１〜Ｃ１２アルキル、Ｃ１〜Ｃ１２アルコキシ、またはＣ６〜Ｃ１８アリール基である）；ｎが１〜６の整数である−（ＣＨ２）ｎ−および−（ＣＦ２）ｎ−；最大でも６個の炭素原子の線状または分岐の脂肪族二価基；ならびにそれらの組み合わせからなる群から選択される）
の群から選択される繰り返し単位を含む。
【００１５】
ポリ（アリールエーテルスルホン）（ＰＡＥＳ）は、式：
2018526517.tif 000004
のものからなる群から選択される繰り返し単位を含んでもよい。
【００１６】
好ましくは、ポリ（アリールエーテルスルホン）（ＰＡＥＳ）の繰り返し単位の５０モル％超は、式：
2018526517.tif 000005
の繰り返し単位である。
【００１７】
例示的な実施形態によれば、少なくとも１種のポリ（アリールエーテルケトン）（ＰＡＥＫ）の繰り返し単位の５０モル％超は、式（Ｊ−Ａ）〜（Ｊ−Ｐ）：
2018526517.tif 000006
2018526517.tif 000007
2018526517.tif 000008
（式中、互いに等しいかまたは異なるＲ’のそれぞれは、ハロゲン、アルキル、アルケニル、アルキニル、アリール、エーテル、チオエーテル、カルボン酸、エステル、アミド、イミド、アルカリまたはアルカリ性土類金属スルホネート、アルキルスルホネート、アルカリまたはアルカリ性土類金属ホスホネート、アルキルホスホネート、アミンおよび第四級アンモニウムからなる群から選択され；およびｊは、ゼロまたは１〜４の範囲の整数である）
からなる群から選択される繰り返し単位（ＲＰＡＥＫ）である。
【００１８】
好ましくは、繰り返し単位（ＲＰＡＥＫ）は、本明細書における以下の式（Ｊ’−Ａ）〜（Ｊ’−Ｐ）：
2018526517.tif 000009
のものからなる群から選択される。
【００１９】
好ましくは、少なくとも１種のポリ（アリールエーテルケトン）（ＰＡＥＫ）ポリマーは、ポリエーテルエーテルケトン（ＰＥＥＫ）である。
【００２０】
いくつかの実施形態では、少なくとも１種の衝撃改質剤（ＩＭ）は、アクリル弾性コポリマーを含む。
【００２１】
衝撃改質剤（ＩＭ）は、以下のコポリマー：
（ｉ）ＡＳＴＭ  Ｄ  ３４１８に従って測定されるときに２５℃未満のガラス転移温度を有し、かつアルキル（メタ）アクリレートおよびアクリロニトリルからなる群から選択される１種または２種以上のアクリルモノマーに由来する繰り返し単位を含む弾性コポリマー；および
（ｉｉ）中心コアと、コアを少なくとも部分的に取り囲むシェルとを含むコア−シェルエラストマーであって、前記コアおよび前記シェルは、異なるモノマー組成を有し、および前記コアおよび前記シェルの少なくとも１つは、ＡＳＴＭ  Ｄ  ３４１８に従って測定されるときに２５℃未満のガラス転移温度の弾性性質のものであり、かつ前記コアおよび前記シェルの少なくとも１つは、アルキル（メタ）アクリレートおよびアクリロニトリルからなる群から選択される１種または２種以上のアクリルモノマーに由来する繰り返し単位を含む、コア−シェルエラストマー
から選択されてもよい。
【００２２】
例示的な実施形態によれば、ポリマー組成物は、以下の式（ＩＸ）：
2018526517.tif 000010
（式中、Ａｒ’は、以下の式（ＸＩＩ）
2018526517.tif 000011
（式中、各
2018526517.tif 000012
は、ハロゲン、アルキル、過ハロゲン化アルキル、アルケニル、過ハロゲン化アルキニル、アリール、過ハロゲン化アリール、エーテル、チオエーテル、エステル、アミド、イミド、アルカリもしくはアルカリ性土類金属スルホネート、アルキルスルホネート、アルカリもしくはアルカリ性土類金属ホスホネート、アルキルホスホネート、アミン、第四級アンモニウム、またはそれらの任意の組み合わせから独立して選択され；ｎ’’は、１〜２０の範囲の整数であり；およびｔは、０〜２の範囲の整数である）
によって表される）
によって表される繰り返し単位（Ｒｐｃ）を含むポリカーボネートポリマーをさらに含む。
【００２３】
ポリマー組成物はまた、二酸化チタン（ＴｉＯ２）を含んでもよい。
【００２４】
いくつかの実施形態では、少なくとも１種のポリ（アリールエーテルスルホン）（ＰＡＥＳ）ポリマーは、ＰＡＥＳとＰＡＥＫとの総合重量の約４０重量％〜約９９重量％の範囲の量で存在する。
【００２５】
例示的な実施形態は、本明細書に記載されるようなポリマー組成物を含む造形品を含む。
【００２６】
例示的な実施形態はまた、本明細書に記載されるようなポリマー組成物を含む少なくとも１つの構造部品を含む携帯用電子機器を含む。
【００２７】
ポリマー組成物は、約２００Ｊ／ｍ以上のノッチ付きアイゾット衝撃と、２．０％以上の日焼け止め剤試験臨界歪み（以下に記載されるような）と、少なくとも９１．０のＣＩＥ色Ｌ＊との組み合わせを示し得る。
【発明を実施するための形態】
【００２８】
例示的な実施形態は、少なくとも１種のポリ（アリールエーテルスルホン）（ＰＡＥＳ）ポリマー（ここで、ポリ（アリールエーテルスルホン）（ＰＡＥＳ）は、好ましくは、ポリフェニルスルホン（ＰＰＳＵ）である）と、少なくとも１種のポリ（アリールエーテルケトン）（ＰＡＥＫ）（ここで、ポリ（アリールエーテルケトン）（ＰＡＥＫ）は、好ましくは、ポリエーテルエーテルケトン（ＰＥＥＫ）である）と、少なくとも１種の衝撃改質剤（ＩＭ）とを含むポリマー組成物を含む。任意選択的に、ポリマー組成物は、少なくとも１種のポリカーボネート（ＰＣ）を含んでもよい。ポリマー組成物は、任意選択的に、二酸化チタン（ＴｉＯ２）を含んでもよい。
【００２９】
明確にするために、本出願の全体にわたり、
−  用語「ハロゲン」は、特に明記しない限り、フッ素、塩素、臭素およびヨウ素を含み；
−  用語「方法」は、プロセスの同意語として用いられ、逆も同様であり；
−  形容詞「芳香族」は、４ｎ＋２（ここで、ｎは、０または任意の正の整数である）に等しい数のπ電子を有する任意の単核または多核環基（または部分）を意味し、芳香族基（または部分）は、アリールまたはアリーレン基（または部分）部分であり得る。
−  「アリール基」は、１つのベンゼン環から、または２つ以上の隣接環炭素原子を共有することによって一緒に縮合した複数のベンゼン環からなる１つのコアから、および１つの末端からなる炭化水素一価基である。アリール基の非限定的な例は、フェニル、ナフチル、アントリル、フェナントリル、テトラセニル、トリフェニリル、ピレニル、およびペリレニル基である。アリール基の末端は、アリール基のベンゼン環に含有される炭素原子の自由電子であり、ここで、前記炭素原子に結合していた水素原子は除去されている。アリール基の末端は、別の化学基と結合することができる。
−  「アリーレン基」は、１つのベンゼン環から、または２つ以上の隣接環炭素原子を共有することによって一緒に縮合した複数のベンゼン環からなる１つのコアから、および２つの末端からなる炭化水素二価基である。アリーレン基の非限定的な例は、フェニレン、ナフチレン、アントリレン、フェナントリレン、テトラセニレン、トリフェニリレン、ピレニレン、およびペリレニレンである。アリーレン基の末端は、アリーレン基のベンゼン環に含有される炭素原子の自由電子であり、ここで、前記炭素原子に結合していた水素原子は除去されている。アリーレン基の各末端は、別の化学基と結合を形成することができる。
−  「携帯用電子機器」とは、好都合に運ばれかつ様々な場所で使用されるように設計されている電子機器を意味する。携帯用電子機器の代表的な例としては、携帯電話、携帯端末、ラップトップコンピュータ、タブレットコンピュータ、ラジオ、カメラおよびカメラ付属品、時計、計算機、音楽プレーヤー、全地球測位システム受信機、ポータブルゲーム機、ハードドライブならびに他の電子記憶装置などが挙げられる。
−  「携帯用電子機器の構造部品」とは、ハウジングなどの携帯用電子機器の外部構造部品を含むだけでなく、多くの場合に目に見えないことがあり得、すなわち、それらが、携帯用電子機器が通常使用される構成では通常目に見えない（ただし、それらは携帯用電子機器が解体された場合に目に見え得る）、携帯用電子機器の内部にあり得る内部構造部品も含む任意の構造部品を意味する。
【００３０】
構造部品は、それがその所望の機能を果たすような任意の形状であってもよい。例えば、それは携帯用電子機器の外縁周りの完全または部分「フレーム」であり得、それは格子細工の形態での１つ以上の別個のビームおよび／または多数のビームの形態にあり得、またはこれらの任意の組み合わせであり得る。それは、取付け穴またはそれ自体と回路基板、マイクロホン、スピーカー、ディスプレイ、バッテリー、カバー、ハウジング、電気または電子コネクタ、ヒンジ、アンテナ、スイッチ、およびスイッチパッドなどの携帯用電子機器の別のアイテムとの間のスナップ式コネクタなどの他の固定デバイスなどのアイテムへ形成され得る。本構造部品が有用である携帯用電子機器には、携帯電話、携帯端末（ＰＤＡ）、音楽記憶およびリスニング機器、ポータブルＤＶＤプレーヤー、電気マルチメーター、携帯用電子ゲーム機、携帯用パソコン（ノートブックコンピュータなど）が含まれる。
【００３１】
ポリ（アリールエーテルスルホン）
本発明の目的のために、表現「ポリ（アリールエーテルスルホン）」および「ＰＡＥＳ」は、その繰り返し単位の少なくとも５０モル％が、少なくとも１つのアリーレン基と、少なくとも１つのエーテル基（−Ｏ−）と、少なくとも１つのスルホン基［−Ｓ（＝Ｏ）２−］とを含有する１つ以上の式の繰り返し単位（ＲＰＳ）である任意のポリマーを意味することを意図される。
【００３２】
上に詳述されたようなＰＡＥＳでは、繰り返し単位の好ましくは６０モル％超、より好ましくは８０モル％超、さらにより好ましくは９０モル％超が繰り返し単位（ＲＰＳ）である。さらに、ＰＡＥＳの実質的にすべての繰り返し単位が繰り返し単位（ＲＰＳ）であることが一般に好ましい。
【００３３】
ＰＡＥＳのアリーレン基は、ハロゲン、アルキル、アルケニル、アルキニル、アリール、アリールアルキル、ニトロ、シアノ、アルコキシ、エーテル、チオエーテル、カルボン酸、エステル、アミド、イミド、アルカリまたはアルカリ性土類金属スルホネート、アルキルスルホネート、アルカリまたはアルカリ性土類金属ホスホネート、アルキルホスホネート、アミンおよび第四級アンモニウムからなる群から選択される少なくとも１つの置換基で任意選択的に置換されている、６〜３６個の炭素原子を含む芳香族ラジカルであってもよい。
【００３４】
繰り返し単位（ＲＰＳ）は、有利には、以下に示されるような式（Ａ）：
−Ａｒ１−（Ｔ’−Ａｒ２）ｎ−Ｏ−Ａｒ３−ＳＯ２−［Ａｒ４−（Ｔ−Ａｒ２）ｎ−ＳＯ２］ｍ−Ａｒ５−Ｏ−  （Ａ）
（式中、
−  互いにおよび出現ごとに等しいかまたは異なるＡｒ１、Ａｒ２、Ａｒ３、Ａｒ４、およびＡｒ５は、独立して、芳香族単核または多核基であり；
−  互いにおよび出現ごとに等しいかまたは異なるＴおよびＴ’は、独立して、結合または１つもしくは２つ以上のヘテロ原子を任意選択的に含む二価基であり；
互いに等しいかまたは異なるｎおよびｍは、独立して、ゼロまたは１〜５の整数である）
の繰り返し単位である。
【００３５】
好ましくは、Ａｒ１、Ａｒ２、Ａｒ３、Ａｒ４およびＡｒ５は、互いに等しいかまたは異なり、かつ以下の式：
2018526517.tif 000013
（式中、各Ｒは、水素、ハロゲン、アルキル、アルケニル、アルキニル、アリール、エーテル、チオエーテル、カルボン酸、エステル、アミド、イミド、アルカリまたはアルカリ性土類金属スルホネート、アルキルスルホネート、アルカリまたはアルカリ性土類金属ホスホネート、アルキルホスホネート、アミンおよび第四級アンモニウムからなる群から独立して選択され、および互いに等しいかまたは異なるｊ、ｋおよびｌは、独立して、０、１、２、３または４である）
に従うものからなる群から好ましくは選択される芳香族部分である。
【００３６】
Ａｒ２は、ナフチレン（および特に２，６−ナフチレン）、アントリレン（および特に２，６−アントリレン）およびフェナントリレン（および特に２，７−フェナントリレン、ナフタセニレンならびにピレニレン基などの縮合ベンゼン環；ピリジン、ベンズイミダゾール、キノリンなど、その少なくとも１つがヘテロ原子である、５〜２４個の原子を含む芳香族炭素環系からなる群からさらに選択されてもよい。ヘテロ原子は、多くの場合、Ｎ、Ｏ、Ｓｉ、ＰおよびＳから選択される。それは、より多くの場合、Ｎ、ＯおよびＳから選択される。
【００３７】
好ましくは、互いに等しいかまたは異なる式（Ａ）のＴおよびＴ’は、結合、−ＣＨ２−；−Ｏ−；−ＳＯ２−；−Ｓ−；−Ｃ（Ｏ）−；−Ｃ（ＣＨ３）２−；−Ｃ（ＣＦ３）２−；−Ｃ（＝ＣＣｌ２）−；−Ｃ（ＣＨ３）（ＣＨ２ＣＨ２ＣＯＯＨ）−；−Ｎ＝Ｎ−；−ＲａＣ＝ＣＲｂ−（ここで、各ＲａおよびＲｂは、互いに独立して、水素またはＣ１〜Ｃ１２アルキル、Ｃ１〜Ｃ１２アルコキシ、またはＣ６〜Ｃ１８アリール基である）；ｎ＝１〜６の整数である−（ＣＨ２）ｎ−および−（ＣＦ２）ｎ−、または最大でも６個の炭素原子の線状または分岐の脂肪族二価基；ならびにそれらの混合物からなる群から選択される。
【００３８】
繰り返し単位（ＲＰＳ）は、とりわけ、本明細書における以下の式（Ｂ）〜（Ｅ）：
2018526517.tif 000014
（式中、
−  互いに等しいかまたは異なるＲ’のそれぞれは、ハロゲン、アルキル、アルケニル、アルキニル、アリール、エーテル、チオエーテル、カルボン酸、エステル、アミド、イミド、アルカリまたはアルカリ性土類金属スルホネート、アルキルスルホネート、アルカリまたはアルカリ性土類金属ホスホネート、アルキルホスホネート、アミンおよび第四級アンモニウムからなる群から選択され；
−  ｊ’は、ゼロであるかまたは０〜４の整数であり；
−  互いに等しいかまたは異なるＴおよびＴ’は、結合、−ＣＨ２−；−Ｏ−；−ＳＯ２−；−Ｓ−；−Ｃ（Ｏ）−；−Ｃ（ＣＨ３）２−；−Ｃ（ＣＦ３）２−；−Ｃ（＝ＣＣｌ２）−；−Ｃ（ＣＨ３）（ＣＨ２ＣＨ２ＣＯＯＨ）−；−Ｎ＝Ｎ−；−ＲａＣ＝ＣＲｂ−（ここで、各ＲａおよびＲｂは、互いに独立して、水素またはＣ１〜Ｃ１２アルキル、Ｃ１〜Ｃ１２アルコキシ、またはＣ６〜Ｃ１８アリール基である）；ｎが１〜６の整数である−（ＣＨ２）ｎ−および−（ＣＦ２）ｎ−、または最大でも６個の炭素原子の線状または分岐の脂肪族二価基；ならびにそれらの混合物からなる群から選択される）
のものからなる群から選択することができる。
【００３９】
以下に詳述されるように、ＰＡＥＳは、ポリ（ビフェニルエーテルスルホン）（例えば、ポリフェニルスルホン（ＰＰＳＵ））、ポリエーテルスルホン（ＰＥＳＵ）、ポリエーテルエーテルスルホン（ＰＥＥＳ）またはポリスルホン（すなわち、ビスフェノールＡポリスルホン）（ＰＳＵ）を含む。
【００４０】
本発明の目的のために、ポリ（ビフェニルエーテルスルホン）は、その繰り返し単位の少なくとも５０モル％が、少なくとも１つのエーテル基（−Ｏ−）と、少なくとも１つのスルホン基［−Ｓ（＝Ｏ）２−］と、フェニレン、ナフチレン（２，６−ナフチレンなどの）、アントリレン（２，６−アントリレンなどの）、フェナントリレン（２，７−フェナントリレンなどの）、ナフタセニレンおよびピレニレン基から選択される少なくとも２つの基（Ｇ＊）とを含有する１つ以上の式の繰り返し単位（ＲＰＳａ）であって、前記基（Ｇ＊）のそれぞれが少なくとも１つの単結合によって直接、かつ任意選択的に、最大でも１つのメチレン基により、それ自体と異なる少なくとも１つの基（Ｇ＊）とさらに結合している、繰り返し単位（ＲＰＳａ）である任意のポリマーを意味することを意図される。したがって、基（Ｇ＊）は、このように、互いに結合してとりわけｐ−ビフェニレン、１，２’−ビフェニレン基などのビフェニレン、ｐ−トリフェニレンなどのトリフェニレン基およびフルオレニレン基（すなわち、フルオレンに由来する二価基）を形成してもよい。
【００４１】
繰り返し単位（ＲＰＳａ）は、有利には、上に定義されたような、ただし、少なくとも１つのＡｒ１〜Ａｒ９が、以下の式：
2018526517.tif 000015
（式中、Ｒは、水素、ハロゲン、アルキル、アルケニル、アルキニル、アリール、エーテル、チオエーテル、カルボン酸、エステル、アミド、イミド、アルカリまたはアルカリ性土類金属スルホネート、アルキルスルホネート、アルカリまたはアルカリ性土類金属ホスホネート、アルキルホスホネート、アミンおよび第四級アンモニウムからなる群から独立して選択され、および互いに等しいかまたは異なるｋおよびｌは、独立して、０、１、２、３または４である）
に従うものからなる群から好ましくは選択される芳香族部分である、式（Ａ）の繰り返し単位である。
【００４２】
Ｔ、Ｔ’、Ａｒ１、Ａｒ２、Ａｒ３、Ａｒ４、Ａｒ５、ｎおよびｍについて上に記載された定義および好ましさがここで等しく適用される。
【００４３】
ある種の実施形態では、繰り返し単位（ＲＰＳａ）は、好ましくは、本明細書における以下の式（Ｆ）〜（Ｈ）：
2018526517.tif 000016
ならびにそれらの混合物から選択される。
【００４４】
したがって、ある種の好ましい実施形態では、ＰＡＥＳはポリフェニルスルホン（ＰＰＳＵ）である。
【００４５】
本発明の目的のために、ポリフェニルスルホン（ＰＰＳＵ）は、その繰り返し単位の５０モル％超が、式（Ｆ）の置換または非置換の（好ましくは非置換の）繰り返し単位（ＲＰＳａ）である任意のポリマーを意味することを意図される。ポリ（ビフェニルエーテルスルホン）の繰り返し単位の好ましくは７５モル％超、好ましくは８５モル％超、好ましくは９５モル％超、好ましくは９９モル％超が繰り返し単位（ＲＰＳａ）である。
【００４６】
ＰＰＳＵは、公知の方法によって製造することでき、Ｓｏｌｖａｙ  Ｓｐｅｃｉａｌｔｙ  Ｐｏｌｙｍｅｒｓ  ＵＳＡ，Ｌ．Ｌ．Ｃ．からＲＡＤＥＬ（登録商標）ＰＰＳＵとしてとりわけ入手可能である。
【００４７】
ある種の他の好ましい実施形態では、ＰＡＥＳは、ポリエーテルスルホン、ポリエーテルエーテルスルホンまたはビスフェノールＡポリスルホンである。
【００４８】
本発明の目的のために、ポリエーテルスルホン（ＰＥＳＵ）は、その繰り返し単位の少なくとも５０モル％が、式（Ｉ−１）：
2018526517.tif 000017
の繰り返し単位（ＲＰＳｂ）である任意のポリマーを意味することを意図される。
【００４９】
ＰＥＳＵの繰り返し単位の好ましくは７５重量％超、好ましくは８５重量％超、好ましくは９５重量％超、好ましくは９９重量％超が式（Ｉ−１）の繰り返し単位（ＲＰＳｂ）である。
【００５０】
ＰＥＳＵは、公知の方法によって製造することでき、Ｓｏｌｖａｙ  Ｓｐｅｃｉａｌｔｙ  Ｐｏｌｙｍｅｒｓ  ＵＳＡ，Ｌ．Ｌ．Ｃ．からＶＥＲＡＤＥＬ（登録商標）ＰＥＳＵとしてとりわけ入手可能である。
【００５１】
本発明の目的のために、ポリエーテルエーテルスルホン（ＰＥＥＳ）は、その繰り返し単位の少なくとも５０モル％が、式（Ｉ−２）：
2018526517.tif 000018
の繰り返し単位（ＲＰＳｃ）である任意のポリマーを意味することを意図される。
【００５２】
ＰＥＥＳの繰り返し単位の好ましくは７５重量％超、好ましくは８５重量％超、好ましくは９５重量％超、好ましくは９９重量％超が式（Ｉ−２）の繰り返し単位（ＲＰＳｃ）である。最も好ましくは、ＰＥＥＳの繰り返し単位は、すべて式（Ｉ−２）の繰り返し単位（ＲＰＳｃ）である。
【００５３】
本発明の目的のために、ビスフェノールＡポリスルホン（ＰＳＵ）は、その繰り返し単位の少なくとも５０モル％が、式（Ｉ−３）：
2018526517.tif 000019
の繰り返し単位（ＲＰＳｄ）である任意のポリマーを意味することを意図される。
【００５４】
ＰＳＵの繰り返し単位の好ましくは７５重量％超、好ましくは８５重量％超、好ましくは９５重量％超、好ましくは９９重量％超が式（Ｉ−３）の繰り返し単位（ＲＰＳｄ）である。最も好ましくは、ＰＳＵの繰り返し単位は、すべて式（Ｉ−３）の繰り返し単位（ＲＰＳｄ）である。
【００５５】
ＰＳＵは、公知の方法によって製造することでき、Ｓｏｌｖａｙ  Ｓｐｅｃｉａｌｔｙ  Ｐｏｌｙｍｅｒｓ  ＵＳＡ，Ｌ．Ｌ．Ｃ．からＵＤＥＬ（登録商標）ＰＳＵとしてとりわけ入手可能である。
【００５６】
優れた結果は、ポリ（アリールエーテルスルホン）（ＰＡＥＳ）が、ＰＰＳＵ、ＰＥＳＵ、ＰＳＵまたはそれらの混合物からなる群から選択される場合に得られた。最も好ましくは、ＰＡＥＳはＰＰＳＵである。
【００５７】
いくつかの実施形態では、ＰＡＥＳ（好ましくはＰＰＳＵ）は、ＰＡＥＳと、ＰＡＥＫと、衝撃改質剤（ＩＭ）との総合重量の約３０％〜約９４％、好ましくは約４０重量％〜約９０重量％、好ましくは約５０重量％〜約８５重量％、好ましくは約５５重量％〜約８０重量％、好ましくは約６０重量％〜約７５重量％、好ましくは約６５重量％〜約７０重量％を表す。
【００５８】
当業者は、明確に開示された範囲内の追加の濃度範囲が考えられ、本開示の範囲内であることを認めるであろう。
【００５９】
ポリ（アリールエーテルケトン）
用語「ポリ（アリールエーテルケトン）（ＰＡＥＫ）」は、本発明の目的のために、繰り返し単位を含む任意のポリマーであって、前記繰り返し単位の５０モル％超が、Ａｒ−Ｃ（＝Ｏ）−Ａｒ’基（ここで、互いに等しいかまたは異なるＡｒおよびＡｒ’が芳香族基である）を含む繰り返し単位（ＲＰＡＥＫ）であるポリマーを意味することを意図される。繰り返し単位（ＲＰＡＥＫ）は、一般に、本明細書における以下の式（Ｊ−Ａ）〜（Ｊ−Ｐ）：
2018526517.tif 000020
2018526517.tif 000021
（式中、
−  互いに等しいかまたは異なるＲ’のそれぞれは、ハロゲン、アルキル、アルケニル、アルキニル、アリール、エーテル、チオエーテル、カルボン酸、エステル、アミド、イミド、アルカリまたはアルカリ性土類金属スルホネート、アルキルスルホネート、アルカリまたはアルカリ性土類金属ホスホネート、アルキルホスホネート、アミンおよび第四級アンモニウムからなる群から選択され；
−  ｊ’は、ゼロであるかまたは０〜４の整数である）
からなる群から選択される。
【００６０】
繰り返し単位（ＲＰＡＥＫ）において、それぞれのフェニレン部分は、独立して、繰り返し単位中のＲ’と異なる他の部分への１，２−、１，４−または１，３−結合を有していてよい。好ましくは、前記フェニレン部分は、１，３−または１，４−結合を有し、より好ましくは、それらは１，４−結合を有する。
【００６１】
さらに、繰り返し単位（ＲＰＡＥＫ）において、Ｊ’は出現ごとにゼロであり、すなわち、フェニレン部分は、ポリマーの主鎖中での結合を可能にするもの以外の置換基をまったく有していない。
【００６２】
好ましい繰り返し単位（ＲＰＡＥＫ）は、したがって、本明細書における以下の式（Ｊ’−Ａ）〜（Ｊ’−Ｏ）：
2018526517.tif 000022
のものから選択される。
【００６３】
ポリ（アリールエーテルケトン）（ＰＡＥＫ）は、一般に、様々な商業的供給源から容易に入手可能な結晶性芳香族ポリマーである。ポリアリールエーテルケトン（ＰＡＥＫ）は、好ましくは、２５℃でおよび大気圧で濃硫酸中において測定されるように約０．８〜約１．８ｄｌ／ｇの範囲の還元粘度を有する。
【００６４】
本発明の好ましい実施形態では、ポリ（アリールエーテルケトン）（ＰＡＥＫ）の繰り返し単位の少なくとも５０モル％は、繰り返し単位（Ｊ’−Ａ）である。ポリ（アリールエーテルケトン）（ＰＡＥＫ）の繰り返し単位の好ましくは少なくとも６０モル％、より好ましくは少なくとも７０モル％、さらにより好ましくは少なくとも８０モル％、最も好ましくは少なくとも９０モル％は、繰り返し単位（Ｊ’−Ａ）である。優れた結果は、ポリ（アリールエーテルケトン）（ＰＡＥＫ）が繰り返し単位（Ｊ’−Ａ）以外の繰り返し単位をまったく含有しない場合に得られた。
【００６５】
本発明の別の好ましい実施形態では、ポリ（アリールエーテルケトン）（ＰＡＥＫ）の繰り返し単位の少なくとも５０モル％は、繰り返し単位（Ｊ’−Ｂ）である。ポリ（アリールエーテルケトン）（ＰＡＥＫ）の繰り返し単位の好ましくは少なくとも６０モル％、より好ましくは少なくとも７０モル％、さらにより好ましくは少なくとも８０モル％、最も好ましくは少なくとも９０モル％は、繰り返し単位（Ｊ’−Ｂ）である。優れた結果は、ポリアリールエーテルケトン（ＰＡＥＫ）が繰り返し単位（Ｊ’−Ｂ）以外の繰り返し単位をまったく含有しない場合に得られた。
【００６６】
本発明のその上別の好ましい実施形態では、ポリアリールエーテルケトン（ＰＡＥＫ）の繰り返し単位の少なくとも５０モル％は、繰り返し単位（Ｊ’−Ｃ）である。ポリ（アリールエーテルケトン）（ＰＡＥＫ）の繰り返し単位の好ましくは少なくとも６０モル％、より好ましくは少なくとも７０モル％、さらにより好ましくは少なくとも８０モル％、最も好ましくは少なくとも９０モル％は、繰り返し単位（Ｊ’−Ｃ）である。優れた結果は、ポリアリールエーテルケトン（ＰＡＥＫ）が繰り返し単位（Ｊ’−Ｃ）以外の繰り返し単位をまったく含有しない場合に得られた。
【００６７】
最も好ましくは、ポリマー組成物（Ｃ）のポリ（アリールエーテルケトン）（ＰＡＥＫ）は、ポリエーテルエーテルケトン（ＰＥＥＫ）である。優れた結果は、Ｓｏｌｖａｙ  Ｓｐｅｃｉａｌｔｙ  Ｐｏｌｙｍｅｒｓ  ＵＳＡ，ＬＬＣから商業的に入手可能なＫＥＴＡＳＰＩＲＥ（登録商標）、またはＶｉｃｔｒｅｘ  ＰＬＣから商業的に入手可能なＶｉｃｔｒｅｘ（登録商標）１５０Ｐ  ＰＥＥＫを使用して得られ得る。
【００６８】
いくつかの実施形態では、ポリ（アリールエーテルケトン）（ＰＡＥＫ）は、ＰＡＥＳと、ＰＡＥＫと、衝撃改質剤（ＩＭ）との総合重量の約１％〜約５７％、好ましくは約５％〜約５０％、好ましくは約１０％〜約４０％、好ましくは約１５％〜約３０％、好ましくは約２０％〜約２５％を表す。
【００６９】
当業者は、明確に開示された範囲内の追加の濃度範囲が考えられ、本開示の範囲内であることを認めるであろう。
【００７０】
衝撃改質剤（ＩＭ）
本記載の目的のために、表現「衝撃改質剤」は、別の材料の変形または破壊への耐性を改善することができる任意の材料を意味する。
【００７１】
ポリマー組成物において、衝撃改質剤（ＩＭ）は、典型的には、
−  スチレン単位とゴムモノマー単位とを含むブロックコポリマー［衝撃改質剤（ＩＭ−１）］；および
−  アクリル弾性コポリマー［衝撃改質剤（ＩＭ−２）］
の少なくとも１つから選択される。衝撃改質剤（ＩＭ−１）は、Ａ−Ｂ−Ａブロックタイプ（すなわち、（スチレン／ゴム／スチレン）の線状構造、タイプ（Ａ−Ｂ）ｎ（スチレンゴム）の分岐構造、タイプＡ−Ｂ（スチレンゴム）のジブロック構造、またはそれらの組み合わせを有し得る。
【００７２】
ゴムモノマー単位は、ブタジエンもしくはイソプレン単位から、またはエチレンとブチレンとのおよびエチレンとプロピレンとの組み合わせから選択することができる。
【００７３】
ブタジエンまたはイソプレン単位を含む衝撃改質剤（ＩＭ−１）は、Ｋｒａｔｏｎ（登録商標）ＤポリマーとしてＫｒａｔｏｎ  Ｐｏｌｙｍｅｒｓから市場で入手可能であり、一方、エチレン／ブチレンまたはエチレン／プロピレン単位を含む衝撃改質剤は、Ｋｒａｔｏｎ（登録商標）Ｇポリマーとして市場で入手可能である。
【００７４】
有利には、衝撃改質剤（ＩＭ−１）は、スチレン単位およびエチレン／ブチレンを含む。優れた結果は、商標Ｋｒａｔｏｎ（登録商標）Ｇ  １６５１で市場で入手可能である、タイプスチレン−エチレン／ブチレン−スチレンの構造のトリブロックコポリマーを使用して得ることができる。
【００７５】
衝撃改質剤（ＩＭ−２）は、典型的には、以下のコポリマー：
（ｉ）ＡＳＴＭ  Ｄ  ３４１８に従って測定されるときに２５℃未満のガラス転移温度と、アルキル（メタ）アクリレートおよびアクリロニトリルからなる群から選択される１種または２種以上のアクリルモノマーに由来する繰り返し単位とを有する弾性コポリマーと、
（ｉｉ）中心コアと、コアを少なくとも部分的に取り囲むシェルとを含むコア−シェルエラストマーであって、前記コアおよび前記シェルが異なるモノマー組成を有し、および前記コアおよび前記シェルの少なくとも１つが、ＡＳＴＭ  Ｄ  ３４１８に従って測定されるときに２５℃未満のガラス転移温度の弾性性質のものであり、かつ前記コアおよび前記シェルの少なくとも１つが、アルキル（メタ）アクリレートおよびアクリロニトリルからなる群から選択される１種または２種以上のアクリルモノマーに由来する繰り返し単位を含む、コア−シェルエラストマーと
から選択されるエラストマーである。
【００７６】
一実施形態では、衝撃改質剤（ＩＭ−２）は、上に記載されたように弾性コポリマー（ｉ）である。弾性コポリマー（ｉ）の中に、とりわけ、
（ｉ−Ａ）アクリロニトリルに由来する繰り返し単位と、エチレン、ブタジエン、イソプレン、（メタ）アクリレートモノマーおよびスチレンから選択される１種または２種以上のモノマーに由来する繰り返し単位とから本質的になるエラストマーと、
（ｉ−Ｂ）１種または２種以上の（メタ）アクリレートモノマーに由来する繰り返し単位と、エチレン、ブタジエン、イソプレン、アクリロニトリルおよびスチレンから選択される１種または２種以上のモノマーに由来する繰り返し単位とから本質的になるエラストマーと
を挙げることができる。
【００７７】
表現（メタ）アクリレートモノマーは、一般式ＣＨ２＝Ｃ（ＲＭ）−Ｃ（＝Ｏ）−ＯＲＭＡ（式中、ＲＭは、ＨまたはＣＨ３であり、ＲＭＡは、Ｏ、Ｓ、ハロゲンから選択される１つまたは２つ以上のヘテロ原子を好ましくは含む炭化水素基であるか、またはＲＭＡはＨである（すなわち、（メタ）アクリル酸を提供する））のモノマーを意味するために本明細書によって用いられる。
【００７８】
炭化水素基ＲＭＡは、特に限定されず、とりわけアルキル基（この場合、（メタ）アクリレートモノマーは、アルキル（メタ）アクリレートと言われるであろう）、ヒドロキシ−アルキル基、エポキシ含有炭化水素基などを包含する。
【００７９】
ＲＭＡがヒドロキシル−アルキル基である（メタ）アクリレートモノマーの非限定的な例は、とりわけ、ヒドロキシエチル（メタ）アクリレートおよびヒドロキシプロピル（メタ）アクリレート異性体である。
【００８０】
エラストマー（ｉ−Ｂ）の例は、とりわけ、エチレン−アクリルエステル−グリシジルメタクリレートエラストマーである。
【００８１】
いくつかの実施形態では、衝撃改質剤（ＩＭ−２）は、エチレンとグリシジルメタクリレートとのランダムコポリマー、および／またはエチレンと、アクリルエステルと、グリシジルメタクリレートとのランダムターポリマーである。いくつかの実施形態では、衝撃改質剤（ＩＭ）は、エチレンと、アクリルエステルと、グリシジルメタクリレートとのランダムターポリマーではない。
【００８２】
有利には、衝撃改質剤（ＩＭ−２）は、エラストマー（ｉ−Ｂ）である。そのようなエラストマーは、商標Ｌｏｔａｄｅｒ（登録商標）でＡｒｋｅｍａから入手可能である。優れた結果は、Ｌｏｔａｄｅｒ（登録商標）ＡＸ  ８９００、エチレンと、アクリルエステル（２４重量％）と、グリシジルメタクリレート（８重量％）とのランダムターポリマーを使用して得られた。
【００８３】
別の実施形態では、衝撃改質剤（ＩＭ−２）は、上に記載されたようなコア−シェルエラストマー（ｉｉ）である。
【００８４】
述べられたように、これらのコア−シェルエラストマーは、一般に０．１μｍ〜５μｍ、好ましくは０．１μｍ〜１μｍのサイズを有する粒子の形態で提供される。
【００８５】
好ましい実施形態によれば、コア−シェルエラストマーは、弾性コアおよび熱可塑性シェルからなる。
【００８６】
弾性コアは、一般に、
−  イソプレンまたはブタジエンホモポリマー、最大でも３０モルパーセントのビニルモノマーとのイソプレンコポリマーおよび最大でも３０モルパーセントのビニルモノマーとのブタジエンコポリマーからなる群から一般に選択される弾性ジエンホモポリマーまたはコポリマー。ビニルモノマーは、上に詳述されたようなスチレン、アルキルスチレン、アクリロニトリルまたは（メタ）アクリレートモノマー、好ましくはアルキル（メタ）アクリレートであってもよく；
−  ＭＭＡと異なるアルキル（メタ）アクリレートのホモポリマー、およびＭＭＡと異なる前記アルキル（メタ）アクリレートと、別のアルキル（メタ）アクリレート、およびビニルモノマーから選択される最大でも３０モルパーセントのモノマーとのコポリマー
から選択される。有利には、ＭＭＡと異なるアルキル（メタ）アクリレートはブチルアクリレートである。ビニルモノマーは、スチレン、アルキルスチレン、アクリロニトリル、ブタジエンまたはイソプレンであってもよい。
【００８７】
コア−シェルコポリマーの弾性コアは、完全にまたは部分的に架橋されてもよい。
【００８８】
弾性コアの架橋を達成するために、可能な慣行は、前記弾性コアをもたらす重合中に少なくとも１種の二官能性モノマーを組み入れることであり、これらの二官能性モノマーが、ブチレンジ（メタ）アクリレートおよびトリメチロールプロパントリメタクリレートなどのポリ（メタ）アクリルエステルから選択されることが可能である。他の好適な二官能性モノマーは、例えば、ジビニルベンゼン、トリビニルベンゼン、ビニルアクリレートおよびビニルメタクリレートである。
【００８９】
弾性コアはまた、不飽和カルボン酸無水物、不飽和カルボン酸および不飽和エポキシドなどの不飽和官能性モノマーをグラフトすることによるか、または重合中にコモノマーとしてその中へ導入することによって架橋され得る。例えば、無水マレイン酸、（メタ）アクリル酸およびグリシジルメタクリレートが挙げられ得る。
【００９０】
熱可塑性シェルは、とりわけ、スチレン、アルキルスチレンもしくはメチルメタクリレートホモポリマー、または少なくとも７０モル％の上述のこれらのモノマーの１つと、上述の他のモノマー、別のアルキル（メタ）アクリレート、酢酸ビニルおよびアクリロニトリルから選択される少なくとも１種のコモノマーとを含有するコポリマーのいずれかであり得る。シェルは、不飽和カルボン酸無水物、不飽和カルボン酸および不飽和エポキシドなどの不飽和官能性モノマーをグラフトすることによるか、または重合中のコモノマーとしてそれらの中に導入することによって官能化され得る。例として、無水マレイン酸、（メタ）アクリル酸およびグリシジルメタクリレートが挙げられ得る。
【００９１】
コポリマーの例およびそれらの製造方法は、以下の特許：米国特許第４，１８０，４９４号明細書、米国特許第３，８０８，１８０号明細書、米国特許第４，０９６，２０２号明細書、米国特許第４，２６０，６９３号明細書、米国特許第３，２８７，４４３号明細書、米国特許第３，６５７，３９１号明細書、米国特許第４，２９９，９２８号明細書、米国特許第３，９８５，７０４号明細書、および米国特許第５，７７３，５２０号明細書に記載されている。
【００９２】
有利には、コアは、コア−シェルエラストマーの７０〜９０重量％、シェルは、３０〜１０重量％を表す。
【００９３】
使用することができる具体的なコア−シェルエラストマーの例として、
（１）コア−シェルエラストマーであって、
（ｉ）２５〜９５重量パーセントのアクリルゴムコアであって、
−  Ｃ１〜Ｃ６アクリレート（好ましくはブチルアクリレート）に由来する９０〜１００重量％の繰り返し単位を含み；
−  ポリオールのポリアクリル酸およびポリメタクリル酸エステル（好ましくはブチレンジアクリレート、ブチレンジメタクリレート、トリメチロールプロパントリメタクリレート）；ジ−およびトリ−ビニルベンゼン、ビニルアクリレートならびにビニルメタクリレートから好ましくは選択される、そのすべてが実質的に同じ反応速度で重合する、複数の付加重合性反応基を有する０．１〜５重量％の架橋性モノマーで場合により架橋されており；
−  場合により、０．１〜５重量％のグラフト結合性モノマー、すなわち、複数の付加重合性反応基を有する多エチレン性不飽和モノマーをさらに含有し、反応基の少なくとも１つが前記反応基の実質的により遅い速度で重合し、そのため、エラストマー相中に残留レベルの不飽和を提供して熱可塑性シェルのグラフト化を可能にし、前記グラフト結合性モノマーが、アリル基含有モノマー、特にエチレン性不飽和酸のアリルエステル（好ましくはアリルアクリレート、アリルメタクリレート、ジアリルマレエート、ジアリルフマレート、ジアリルイタコネート）から好ましくは選択される、コアと、
（ｉｉ）７５〜５重量パーセントの熱可塑性シェルであって、スチレン、アクリロニトリル、アルキルアクリレート、アルキルメタクリレート、ジアリルメタクリレートのいずれかに由来する３０重量％未満の繰り返し単位と場合により組み合わせて、Ｃ１〜Ｃ４アルキルメタクリレート（好ましくはメチルメタクリレート）に由来する少なくとも７０重量％の繰り返し単位を含むポリマーからなるシェルと
でできているコア−シェルエラストマー；
（２）コア−シェルエラストマーであって、
（ｉ）２５〜９５重量パーセントの１，３−ブタジエンエラストマーベースのコアであって、
−  １，３−ブタジエンに由来する少なくとも７０重量％の繰り返し単位と、スチレン、アクリロニトリルおよびメチルメタクリレート（好ましくはスチレン）からなる群から選択される、１，３−ブタジエン以外のモノマーに由来する３０重量％未満の繰り返し単位とを含み；
−  前記コアが場合により、１種以上のポリ不飽和架橋性モノマー、例えばジビニルベンゼンからの少量（例えば、０．０１〜１重量％）の繰り返し単位を含むコアと、
（ｉｉ）７５〜５重量パーセントの熱可塑性シェルであって、前記シェルが、（ｋ）ポリオールのポリアクリルおよびポリメタクリルエステル（好ましくはブチレンジアクリレート、ブチレンジメタクリレート、トリメチロールプロパントリメタクリレート）から好ましくは選択される、少量（例えば、０．１〜１重量％）の架橋性モノマーで場合により変性された、メチルメタクリレートホモポリマー、（ｋｋ）スチレン、アクリロニトリルおよびメチルメタクリレートのポリマー、ならびに（ｋｋｋ）好ましくはジビニルベンゼンから選択される、少量（例えば、０．１〜１重量％）の架橋性モノマーで場合により変性された、スチレンホモポリマーのいずれかでできているシェルと
でできているコア−シェルエラストマー；
（３）コア−シェルエラストマーであって、
（ｊ）１，３−ブタジエンに由来する少なくとも９４重量％の繰り返し単位と、スチレンに由来する５重量％以下の繰り返し単位と、ジビニルベンゼンに由来する０．５〜１重量％パーセントの繰り返し単位とを含む７５〜８０重量部のコアと、
（ｊｊ）一般に同一の重量分率の、２５〜２０重量部の２つのシェルであって、内側のものがポリスチレンででき、他の外側のものが、ポリオールのポリアクリルおよびポリメタクリルエステル（好ましくはブチレンジアクリレート、ブチレンジメタクリレート、トリメチロールプロパントリメタクリレート）から好ましくは選択される、少量（例えば、０．１〜１重量％）の架橋性モノマーで場合により変性された、メチルメタクリレートホモポリマーでできてたシェルと
を含むコア−シェルエラストマー
が挙げられ得る。
【００９４】
ハード／ソフト／ハードコポリマーなどの他のタイプのコア−シェルコポリマーも存在し、すなわち、それらは、この順にハードコア、ソフトシェルおよびハードシェルを有する。ハード部分は、上のソフト／ハードコポリマーのシェルのポリマーを含んでもよく、ソフト部分は、上のソフト／ハードコポリマーのコアのポリマーを含んでもよい。そのようなコア−シェルポリマーの非限定的な例は、順に、
−  メチルメタクリレート／エチルアクリレートコポリマーでできたコア；
−  ブチルアクリレート／スチレンコポリマーでできたシェル；および
−  メチルメタクリレート／エチルアクリレートコポリマーでできたコア
を含む。
【００９５】
ハード（コア）／ソフト／ハード／半ハードコポリマーなどの他のタイプのコア−シェルコポリマーも存在する。前のものと比較して、差異は、２つのシェル（１つは中間シェルであり、他は外側シェルである）を含む「半ハード」外側シェルから生じる。中間シェルは、メチルメタクリレートと、スチレンと、アルキルアクリレート、ブタジエンおよびイソプレンから選択される少なくとも１種のモノマーとのコポリマーである。外側シェルは、ＰＭＭＡホモポリマーまたはコポリマーである。そのようなコポリマーの非限定的な例は、順に、
−  メチルメタクリレート／エチルアクリレートコポリマーでできたコア；
−  ブチルアクリレート／スチレンコポリマーでできたシェル；
−  メチルメタクリレート／ブチルアクリレート／スチレンコポリマーでできたシェル；および
−  メチルメタクリレート／エチルアクリレートコポリマーでできたコア
を含む。
【００９６】
いくつかの実施形態では、衝撃改質剤（ＩＭ）は、ＰＡＥＳポリマーとＰＡＥＫポリマーとの総合重量の約５重量％〜約３０重量％、好ましくは約５重量％〜約２０重量％、好ましくは約５重量％〜約１５重量％である。
【００９７】
いくつかの実施形態では、衝撃改質剤（ＩＭ）は、ＰＡＥＳと、ＰＡＥＫと、衝撃改質剤（ＩＭ）との総合重量の約４．５％〜約２３％、好ましくは約５％〜約２０％、好ましくは約７．５％〜約１８％、好ましくは約１０％〜約１５％を表す。
【００９８】
ポリマー組成物は、約１０重量％〜約２０重量％、好ましくは約１５重量％の衝撃改質剤（ＩＭ）を含んでもよい。
【００９９】
当業者は、明確に開示された範囲内の追加の濃度範囲が考えられ、本開示の範囲内であることを認めるであろう。
【０１００】
任意選択の芳香族ポリカーボネート（ＰＣ）
ポリマー組成物は、任意選択的に、１種以上の芳香族ポリカーボネートポリマー（ＰＣ）を含んでもよい。本明細書で用いる場合、「芳香族ポリカーボネートポリマー」は、繰り返し単位の少なくとも５０モル％が、少なくとも１つのアリーレン部分と、少なくとも１つのカーボネートモノマー（−Ｏ−Ｃ（＝Ｏ）−Ｏ）とを含有する繰り返し単位（Ｒｐｃ）である任意のポリマーを意味する。いくつかの実施形態では、芳香族ポリカーボネートポリマーは、少なくとも約６０モル％、少なくとも約８０モル％、少なくとも約９０モル％、少なくとも約９５モル％、または少なくとも約９９モル％の繰り返し単位（Ｒｐｃ）を有することができる。当業者は、明確に開示された範囲内の追加範囲の繰り返し単位（Ｒｐｃ）濃度が考えられ、本開示の範囲内であることを認めるであろう。
【０１０１】
いくつかの実施形態では、繰り返し（Ｒｐｃ）は、１つの以下の式：
2018526517.tif 000023
（式中、各ＲｏおよびＲｐは、ハロゲン、Ｃ１〜Ｃ２０アルキル、Ｃ５〜Ｃ１５シクロアルキル、Ｃ１〜Ｃ２０アルケニル、アルキニル、Ｃ１〜Ｃ２０アリール、Ｃ１〜Ｃ２０アルキルアリール、Ｃ１〜Ｃ２０アラルキル、エーテル、チオエーテル、カルボン酸、エステル、アミド、イミド、アルカリまたはアルカリ性土類金属スルホネート、アルキルスルホネート、アルカリまたはアルカリ性土類金属ホスホネート、アルキルホスホネート、アミンおよび第四級アンモニウムから独立して選択され；Ａｒ’は、芳香族単核または多核基であり；（ｉｉｉ）各ｌは、独立して、０〜４の整数である）
で表すことができる。
【０１０２】
いくつかの実施形態では、Ａｒ’は、ナフチレン（例えば、２，６−ナフチレン）、アントリレン（例えば、２，６−アントリレン）、フェナントリレン（例えば、２，７−フェナントリレン）、ナフタセニレンおよびピレニレンを含むが、それらに限定されない１つ以上の縮合ベンゼン環を含有する部分；またはその少なくとも１個がヘテロ原子である、５〜２４個の原子を含む芳香族炭素環系（例えば、ピリジン、ベンズイミダゾール、およびキノリン）を含有する部分から選択することができる。ヘテロ原子は、Ｎ、Ｏ、Ｓｉ、ＰまたはＳであり得る。いくつかの実施形態では、ヘテロ原子は、Ｎ、ＯまたはＳであり得る。
【０１０３】
いくつかの実施形態では、Ａｒ’は、以下の式：
2018526517.tif 000024
（式中、各Ｒｑ、ＲｒおよびＲｓは、ハロゲン、アルキル、アルケニル、アルキニル、アリール、エーテル、チオエーテル、カルボン酸、エステル、アミド、イミド、アルカリまたはアルカリ性土類金属スルホネート、アルキルスルホネート、アルカリまたはアルカリ性土類金属ホスホネート、アルキルホスホネート、アミンおよび第四級アンモニウムから独立して選択され；Ｔは、Ｃ１〜Ｃ２０アルキル、Ｃ５〜Ｃ１５シクロアルキル、Ｃ１〜Ｃ２０アリール、Ｃ１〜Ｃ２０アルキルアリール、Ｃ１〜Ｃ２０アラルキル、Ｃ１〜Ｃ２０アルケニル、およびハロゲンから選択され；ｑ、ｒおよびｓは、独立して、０〜４の整数である）
の１つで表すことができる。
【０１０４】
いくつかの実施形態では、Ａｒ’は、以下：
2018526517.tif 000025
（式中、各
2018526517.tif 000026
は、ハロゲン、アルキル、過ハロゲン化アルキル、アルケニル、過ハロゲン化アルキニル、アリール、過ハロゲン化アリール、エーテル、チオエーテル、エステル、アミド、イミド、アルカリもしくはアルカリ性土類金属スルホネート、アルキルスルホネート、アルカリもしくはアルカリ性土類金属ホスホネート、アルキルホスホネート、アミン、第四級アンモニウム、またはそれらの任意の組み合わせから独立して選択され；ｎ’’は、１〜２０の整数であり；ｔは、０〜２の整数である）
で表すことができる。いくつかのそのような実施形態では、各
2018526517.tif 000027
は、独立して、メチル、エチル、ｎ−プロピル、イソプロピル、またはブチル（ｎ−、イソまたはｔｅｒｔ）を含むが、それらに限定されないＣ１〜Ｃ２０アルキルであり得る。いくつかの実施形態では、ｎ’’は１であり得、およびｔは２であり得る。いくつかの実施形態では、各Ｒｔはメチル基であり得る。
【０１０５】
芳香族ポリカーボネート（ＰＣ）は、分岐を含まないものであり得るか、またはそれは分岐であり得る。芳香族ポリカーボネート（ＰＣ）は、半結晶性であり得る（それは融点を有する）か、または非晶質であり得る（それは融点を有さない）。いくつかの実施形態では、芳香族ポリカーボネート（ＰＣ）は、好ましくは非晶質である。例えば、式（ＶＩＩＩ）の芳香族ポリカーボネート（ＰＣ）は、ジフェニルカーボネートモノマーと芳香族ジオールモノマーとの重縮合によって合成することができる。さらなる例として、式（ＩＸ）の芳香族ポリカーボネート（ＰＣ）は、ホスゲンモノマーと芳香族ジオールモノマーとの重縮合によって合成することができる。望ましい芳香族ポリカーボネートポリマー（ＰＣ）およびそれらの相当する合成は、その全体が参照により本明細書に援用される２００９年２月２６日出願の「Ａｒｏｍａｔｉｃ  Ｐｏｌｙｃａｒｂｏｎａｔｅ  Ｃｏｍｐｏｓｉｔｉｏｎ」という名称である、Ｅｌ−Ｈｉｂｒｉらへの米国特許出願公開第２０１０／００１６５１８号明細書において考察されている。
【０１０６】
繰り返し単位（Ｒｐｃ）に加えて、芳香族ポリカーボネート（ＰＣ）は、繰り返し単位（Ｒｐｃ）とは別個の１つ以上の追加の繰り返し単位（Ｒｐｃ＊）を含むことができる。望ましい繰り返し単位（Ｒｐｃ＊）は、繰り返し単位（Ｒｐｃ）に関して上に記載されたものを含むが、それらに限定されない。いくつかのそのような実施形態では、芳香族ポリカーボネート（ＰＣ）は、約４９モル％以下、約４０モル％以下、約３０モル％以下、約２０モル％以下、約１０モル％以下、約５モル％以下、または約１モル％以下の１つ以上の追加の繰り返し単位（Ｒｐｃ＊）を含んでもよい。当業者は、明確に開示された範囲内の追加の繰り返し単位（Ｒｐｃ＊）濃度範囲が考えられ、本開示の範囲内であることを認めるであろう。
【０１０７】
ポリカーボネート（ＰＣ）の量は、ＰＡＥＳと、ＰＡＥＫポリマーと、衝撃改質剤（ＩＭ）との総重量を基準として、好ましくは０重量％〜約４０重量％、好ましくは０重量％〜約３０重量％、好ましくは０重量％〜約３０重量％の範囲である。いくつかの実施形態では、ポリカーボネート（ＰＣ）の量は、ＰＡＥＳと、ＰＡＥＫポリマーと、衝撃改質剤（ＩＭ）との総合重量の最大でも４０重量％、好ましくは最大でも３５重量％、好ましくは最大でも３０重量％、好ましくは最大でも２５重量％、好ましくは最大でも２０重量％である。
【０１０８】
いくつかの実施形態では、ポリカーボネート（ＰＣ）の量は、ポリマー組成物の０〜約１０重量％、好ましくは約５重量％の範囲である。
【０１０９】
当業者は、明確に開示された範囲内の追加の濃度範囲が考えられ、本開示の範囲内であることを認めるであろう。
【０１１０】
いくつかの実施形態では、ポリマー組成物は、追加的な別個のポリカーボネートポリマーを含んでもよい。追加的な別個のポリカーボネートポリマーは、上に記載されたそれらのポリカーボネートポリマー（ＰＣ）を含むことができる。そのような実施形態では、ポリカーボネートポリマー対ポリカーボネートポリマーと追加的な別個のポリカーボネートポリマーとの総合重量の重量比（ポリカーボネート／（ポリカーボネート＋追加のポリカーボネート））は、少なくとも約０．５、少なくとも約０．６、少なくとも約０．７、少なくとも約０．８、少なくとも約０．９、少なくとも約０．９５、または少なくとも約０．９９である。いくつかの実施形態では、ポリカーボネートポリマー対ポリカーボネートポリマーと追加的な別個のポリカーボネートポリマーとの総合重量の重量比は１であり得る。当業者は、明確に開示された範囲内の追加的に重量比範囲が考えられ、本開示の範囲ないであることを認めるであろう。
【０１１１】
いくつかの実施形態では、ポリマー組成物は、芳香族ポリカーボネート（ＰＣ）を含まない。いくつかの実施形態では、ポリマー組成物は、芳香族ポリカーボネート（ＰＣ）を含むが、エチレンと、アクリルエステルと、グリシジルメタクリレートとのランダムターポリマーである衝撃改質剤（ＩＭ）を含まない。
【０１１２】
他の任意選択の成分
いくつかの実施形態では、ポリマー組成物は二酸化チタン（ＴｉＯ２）を含む。二酸化チタンの量は、好ましくは０ｐｐｈ〜約２５ｐｐｈ、好ましくは約０．１ｐｐｈ〜約２５ｐｐｈ、好ましくは約５ｐｐｈ〜約２０ｐｐｈ、好ましくは約１０ｐｐｈ〜約２０ｐｐｈ、好ましくは約１５ｐｐｈの範囲である。
【０１１３】
二酸化チタン（ＴｉＯ２）の量は、最大でも約２５ｐｐｈ、好ましくは最大でも約２０ｐｐｈ、好ましくは最大でも約２０ｐｐｈ、好ましくは最大でも約１５ｐｐｈであってもよい。
【０１１４】
当業者は、明確に開示された範囲内の追加の濃度範囲が考えられ、本開示の範囲内であることを認めるであろう。
【０１１５】
ポリマー組成物は、任意選択的に、紫外線安定剤、熱安定剤、酸化防止剤、顔料、加工助剤、滑剤、難燃剤、ならびに／またはカーボンブラックおよびカーボンナノフィブリルなどの導電性添加剤をさらに含んでもよい。
【０１１６】
ポリマー組成物はまた、ポリエーテルイミド、ポリフェニレンスルフィドおよび／またはポリカーボネートなどの他のポリマーをさらに含んでもよい。
【０１１７】
ポリマー組成物は、ハロゲン難燃剤およびハロゲンを含まない難燃剤などの難燃剤をさらに含んでもよい。
【０１１８】
ポリマー組成物の製造方法
ポリマー組成物は、ポリ（アリールエーテルスルホン）（ＰＡＥＳ）（好ましくはポリフェニルスルホン（ＰＰＳＵ）と、ポリ（アリールエーテルケトン）（ＰＡＥＫ）（好ましくはポリエーテルエーテルケトン（ＰＥＥＫ）と、衝撃改質剤（ＩＭ）と、芳香族ポリカーボネート（ＰＣ）および二酸化チタン（ＴｉＯ２）などの任意選択の成分とを溶融混合して融解混合物を提供する工程、引き続く融解混合物の押出および冷却によって製造することができる。
【０１１９】
例示的な実施形態はまた、ポリ（アリールエーテルスルホン）（ＰＡＥＳ）とポリ（アリールエーテルケトン）（ＰＡＥＫ）とを含む組成物の、前記組成物に衝撃改質剤を添加することによる耐化学薬品性および／または衝撃強度を向上させる方法を含む。
【０１２０】
本明細書に記載されるポリマー組成物は、有利には、当技術分野で公知の射出成形または押出法に使用され得るペレットの形態で提供される。
【０１２１】
ポリマー組成物の調製は、熱可塑性成形組成物を調製するために好適である任意の公知の溶融混合法によって実施することができる。そのような方法は、典型的には、熱可塑性ポリマーを熱可塑性ポリマーの溶融温度を超えて加熱し、それによって熱可塑性ポリマーの溶融物を形成することによって実施される。組成物の調製方法は、溶融混合装置で実施することができ、そのために溶融混合によってポリマー組成物を調製する技術分野の当業者に公知の任意の溶融混合装置を用いることができる。好適な溶融混合装置は、例えば、混練機、バンバリー（Ｂａｎｂｕｒｙ）ミキサー、単軸スクリュー押出機、および二軸スクリュー押出機である。好ましくは、所望の成分をすべて押出機に、押出機のスロートまたは溶融物のいずれかで投与するための手段を備えた押出機が用いられる。ポリマー組成物の調製方法において、組成物を形成するための構成成分が溶融混合装置に供給され、その装置において溶融混合される。構成成分は、粉末混合物またはドライブレンドとしても知られる顆粒混合物として同時に供給されてもよく、または別々に供給されてもよい。
【０１２２】
本発明による携帯用電子機器の構造部品は、任意の好適な溶融加工法を用いてポリマー組成物から製造される。特に、それらは、射出成形または押出成形によって製造される。射出成形が好ましい方法である。
【０１２３】
本発明による携帯用電子機器の構造部品は、真空蒸着（蒸着されるべき金属を加熱する様々な方法を含む）、無電解めっき、電気めっき、化学蒸着、金属スパッタリング、および電子ビーム蒸着など、それを実現するための任意の公知の方法によって金属でコートされてもよい。金属は、いかなる特別な処理もなしに構造部品に十分接着し得るが、通常、接着を改善するための当技術分野において周知の何らかの方法が用いられるであろう。これは、表面を粗くするための合成樹脂表面の単純な摩耗、接着促進剤の添加、化学エッチング、プラズマおよび／もしくは放射線（例えば、レーザーもしくはＵＶ放射線）への曝露による表面の官能化、またはこれらの任意の組み合わせに及び得る。また、金属コーティング法のいくつかは、構造部品が酸浴に浸漬される少なくとも１つの工程を含む。２種以上の金属または金属合金が、ポリマー組成物（Ｃ）でできた構造部品上へめっきされてもよく、例えば、１種の金属または合金がその良好な接着性のために合成樹脂表面上へ直接めっきされてもよく、別の金属または合金が、それがより高い強度および／または剛性を有するためにそのトップ上にめっきされてもよい。金属コーティングを形成するための有用な金属および合金は、銅、ニッケル、鉄−ニッケル、コバルト、コバルト−ニッケル、およびクロム、ならびに異なる層でのこれらの組み合わせを含む。好ましい金属および合金は、銅、ニッケル、および鉄−ニッケルであり、ニッケルがより好ましい。構造部品の表面は、金属で完全にまたは部分的にコートされてもよい。好ましくは、表面積の５０パーセント超がコートされ、より好ましくは表面のすべてがコートされるであろう。構造部品の異なる領域において、金属層の厚さおよび／もしくは数、ならびに／または金属層の組成は変わってもよい。金属は、構造部品の一定の区域で１つ以上の特性を効率的に改善するためにパターンでコートされてもよい。
【０１２４】
本発明の態様は、本明細書に記載されるポリマー組成物でできた少なくとも１つの構造部品を含む携帯用電子機器、特にラップトップ、携帯電話、ＧＰＳ、タブレット、携帯端末、ポータブル録音機器、ポータブル再生装置およびポータブルラジオ受信機に向けられる。
【０１２５】
ポリマー組成物を含む造形品
本明細書に記載されるポリマー組成物（Ｃ）は、成形品、特に電子機器の部品、より具体的にはポータブルまたは携帯用電子機器の部品の製造のために使用することができる。
【０１２６】
用語「携帯用電子機器」は、好都合に運ばれ、および例えば無線接続または携帯ネットワーク接続により、データを交換し／データへのアクセスを提供しながら様々な場所で使用されるように設計されている任意の電子機器を意味することを意図される。携帯用電子機器の代表的な例としては、携帯電話、携帯端末、ラップトップコンピュータ、タブレットコンピュータ、ラジオ、カメラおよびカメラ付属品、時計、計算機、音楽プレーヤー、全地球測位システム受信機、ポータブルゲーム機、ハードドライブならびに他の電子記憶装置などが挙げられる。本発明による携帯用電子機器の少なくとも１つの部品は、射出成形、押出または他の造形技術によってとりわけ製造することができる、取付部品、スナップ式部品、相互可動式部品、機能素子、作動要素、トラッキング素子、調整要素、キャリア要素、フレーム要素、スイッチ、コネクタおよびハウジングの（内側および外側）構成要素などの物品の大きいリストから選択されてもよい。
【０１２７】
特に、本明細書に記載されるポリマー組成物は、携帯用電子機器のハウジング構成要素の製造に非常に好適である。
【０１２８】
そのため、本発明による携帯用電子機器の少なくとも１つの部品は、有利には、携帯用電子機器ハウジングの構成要素である。「携帯用電子機器ハウジング」とは、携帯用電子機器の裏面カバー、前面カバー、アンテナハウジング、フレームおよび／またはバックボーンの１つ以上を意味する。ハウジングは、単一成分物品であってもよく、またはより多くの場合、２つ以上の成分を含んでもよい。「バックボーン」とは、エレクトロニクス、マイクロプロセッサ、スクリーン、キーボードおよびキーパッド、アンテナ、バッテリーソケットなど、機器の他の構成要素がその上へ取り付けられる構造構成要素を意味する。バックボーンは、携帯用電子機器の外部から見えないかまたは部分的に見えるにすぎない内部構成要素であってもよい。ハウジングは、衝撃と環境試剤（液体、粉塵など）による汚染および／または損傷とからの保護を機器の内部構成要素に提供し得る。カバーなどのハウジング構成要素はまた、スクリーンおよび／またはアンテナなどの機器の外部に露出しているある種の構成要素の衝撃に対する実質的なまたは主な構造支持と、衝撃からの保護とを提供し得る。ハウジング構成要素はまた、それらの美的外観および感触のために設計されてもよい。
【０１２９】
好ましい実施形態では、携帯用電子機器ハウジングは、携帯電話ハウジング、タブレットハウジング、ラップトップコンピュータハウジングおよびタブレットコンピュ−タハウジングからなる群から選択される。優れた結果は、本発明による携帯用電子機器の部品が携帯電話ハウジングである場合に得られた。
【０１３０】
造形品の製造方法
本明細書に記載されるポリマー組成物から得られる（またはそれを含む）造形品は、成形技術によって製造され得る。
【０１３１】
この目的のために、任意の標準的な成形技術を用いることができ、融解／軟化形態のポリマー組成物の造形を含む標準的な技術が有利に適用され得、とりわけ圧縮成形、押出成形、射出成形、トランスファー成形などを含む。
【０１３２】
それにもかかわらず、携帯用電子機器の前記部品が複雑な設計を有する場合、とりわけ射出成形技術が最も万能でありかつ広範に用いられることが一般に理解される。この技術によれば、ラムまたはスクリュー型プランジャーが、それらの融解状態のポリマー組成物の一部を金型キャビティ中に押し込み、そこで、それは、金型の輪郭に対して確認した形状へ固化する。次に、金型が開き、好適な手段（例えば、一連のピン、スリーブ、ストリッパーなど）が、物品を離型するために前進される。次に、金型は閉じ、このプロセスが繰り返される。
【０１３３】
別の実施形態では、電子機器の部品の製造方法は、前記標準的な造形品と異なるサイズおよび形状を有する前記部品を得るために標準的な造形品の機械加工の工程を含む。前記標準的な造形品の非限定的な例としては、とりわけプレート、ロッド、スラブなどが挙げられる。前記標準的な造形品は、ポリマー組成物の押出または射出成形をとりわけ含む、任意の加工技術によって得ることができる。
【０１３４】
本発明による電子機器の部品は、真空蒸着（蒸着されるべき金属を加熱する様々な方法を含む）、無電解めっき、電気めっき、化学蒸着、金属スパッタリング、および電子ビーム蒸着など、それを実現するための任意の公知の方法によって金属でコートされてもよい。そのため、上に詳述されたような方法は、少なくとも１種の金属を前記部品の表面の少なくとも一部上へコートすることを含む、少なくとも１つの追加の工程をさらに含んでもよい。
【０１３５】
金属は、いかなる特別な処理もなしに部品に十分接着し得るが、通常、当技術分野において周知の何らかの方法を、接着を改善するために用いることができる。これは、表面を粗くするためのその単純な摩耗、接着促進剤の添加、化学エッチング、プラズマおよび／または放射線（例えば、レーザーまたはＵＶ放射線）への曝露による表面の官能化、またはこれらの任意の組み合わせに及び得る。
【０１３６】
また、金属コーティング法のいくつかは、部品が酸浴に浸漬される少なくとも１つの工程を含み得る。２種以上の金属または金属合金が、ポリマー組成物でできた部品上へメッキされてもよく、例えば、１種の金属または合金が、その良好な接着性のために表面上へ直接めっきされてもよく、別の金属または合金が、それがより大きい強度および／または剛性を有するため、そのトップ上にめっきされてもよい。金属コーティングを形成するための有用な金属および合金は、銅、ニッケル、鉄−ニッケル、コバルト、コバルト−ニッケル、およびクロム、ならびに異なる層でのこれらの組み合わせを含む。好ましい金属および合金は、銅、ニッケル、および鉄−ニッケルであり、ニッケルがより好ましい。部品の表面は、金属で完全にまたは部分的にコートされてもよい。部品の異なる領域において、金属層の厚さおよび／もしくは数、ならびに／または金属層の組成は変わってもよい。金属は、部品の一定の区域で１つ以上の特性を効率的に改善するためにパターンでコートされてもよい。
【０１３７】
上の方法から得られるような部品は、一般に、電子機器、特に携帯用電子機器を製造するために他の構成要素と組み立てられる。
【０１３８】
そのため、本発明のさらなる目的は、電子機器、特に携帯用電子機器の製造であって、前記方法が、
ａ．構成要素として少なくとも回路基板、スクリーンおよびバッテリーを提供する工程と、
ｂ．上に記載されたようなポリマー組成物でできた少なくとも１つの部品を提供する工程と、
ｃ．前記構成要素の少なくとも１つを前記部品と組み立てる工程または前記構成要素の少なくとも１つを前記部品上に取り付ける工程と
を含む製造である。
【０１３９】
ポリマー組成物の化学的および機械的特性
本ポリマー組成物は、改善された衝撃性能を示し得る。携帯用電子機器（およびその部品）は、小さくかつ軽量であることが多くの場合に望ましいが、機器が通常の取扱および時折の突然の衝撃（例えば、落下）において損傷しないであろうように優れた構造強度が非常に望ましい。相応に、強度、剛性、および／または耐衝撃性を機器に付与し、場合によりまた、構成要素間の電気絶縁／電気遮蔽を確保しながら、機器の様々な内部構成要素および／または携帯用電子機器ケース（例えば、外側ハウジング）の一部またはすべてのための取付場所を提供する構造部品が一般に携帯用電子機器に組み込まれる。いくつかの実施形態では、ポリマー組成物は、少なくとも２００ジュール／メートル（「Ｊ／ｍ」）、好ましくは少なくとも２５０Ｊ／ｍのノッチ付きアイゾット耐衝撃性を有し得る。いくつかの態様では、ポリマー組成物は、約２００Ｊ／ｍ〜約２５０Ｊ／ｍの範囲、好ましくは約２００Ｊ／ｍ〜約３００Ｊ／ｍの範囲のノッチ付きアイゾット耐衝撃性を有する。当業者は、明確に開示された範囲内の追加のノッチ付きアイゾット耐衝撃性範囲が考えられ、本開示の範囲内であることを認めるであろう。耐衝撃性は、実施例においてさらに記載されるような、ＡＳＴＭ  Ｄ２５６標準に従ったノッチ付きアイゾット衝撃試験を用いて測定することができる。
【０１４０】
ポリマー組成物はまた、改善された耐化学薬品性および耐汚染性を示し得る。いくつかの用途環境では、携帯用電子機器のプラスチック構成要素の少なくとも一部は、携帯用電子機器（例えば、携帯電話またはタブレットコンピュータ）の外部の環境に曝され得る。そのような環境では、プラスチック構成要素の露出部分は、外部環境と接触し得る。プラスチック構成要素の露出部分と接触し得る外部環境中の試剤は、酸性剤および汚染剤を含むが、それらに限定されない。
【０１４１】
典型的な汚染剤は、例えば、メーキャップ（例えば、口紅、リップグロス、リップライナー、リッププランパー、リップクリーム、ファウンデーション、粉おしろい、および頬紅）、人造または天然着色剤（例えば、ソフトドリンク、コーヒー、赤ワイン、マスタード、ケチャップおよびトマトソース中に見いだされるもの）、染料および顔料（例えば、ポータブル電子機器ハウジングの製造のために使用される、染色織物および皮革中に見いだされるもの）などの消費者製品を含むが、それらに限定されない。プラスチック構成要素の露出部分は、汚染剤と接触した場合に容易に汚され得、相応して、プラスチック構成要素が白の色合いに着色されるかまたは無色透明着色である場合にとりわけ汚れ防止特性を有するプラスチック構成要素が望ましい。
【０１４２】
本ポリマー組成物は、６５℃／９０％ＲＨおよび２％超の歪みで２４時間後の消費者製品への暴露後、目に見える欠陥がまったくないことによって測定されるような消費者製品への耐化学薬品性を有し得る。
【０１４３】
極性有機化学薬品に対する機器構成要素の耐性は、最も厳しい消費者化学薬品の１つを一般に表し、機器構成要素がその意図される用途環境において耐えることが期待される、日焼け止めローションに対するその耐性によって測定することができる。特に、日焼け止めローションは、一般に、プラスチックに対して非常に攻撃的であり得る一連の紫外線吸収化学薬品を含有する。代表的な日焼け止め剤は、少なくとも１．８容積％のアヴォベンゾン（１−（４−メトキシフェニル）−３−（４−ｔｅｒｔ−ブチルフェニル）−１，３−プロパンジオン）、少なくとも７容積％のホモサレート（３，３，５−トリメチルシクロヘキシルサリチレート）および少なくとも５容積％のオクトクリレン（２−エチルヘキシル２−シアノ−３，３−ジフェニルアクリレート）を含み得る。前述の日焼け止め剤の例は、Ｅｄｇｅｗｅｌｌ（Ｓｔ．Ｌｏｕｉｓ，ＭＯ）から商品名Ｂａｎａｎａ  Ｂｏａｔ（登録商標）Ｓｐｏｒｔ  Ｐｅｒｆｏｒｍａｎｃｅ（登録商標）（ＳＰＦ  ３０）で商業的に入手可能である。ポリマー組成物の耐化学薬品性は、ポリマー組成物の成形試料が攻撃的な化学薬品に曝され、かつ制御環境中で老化させた後の成形試料中の亀裂またはひび割れを目視観察するために必要な最低歪み（「臨界歪み」）として測定することができる。一般に、臨界歪みが高いほど、極性有機剤に対するポリマー組成物の耐化学薬品性はより高い。いくつかの態様では、ポリマー組成物は、１．７％以上、好ましくは約１．８％以上、好ましくは約１．９％以上、好ましくは約２．０％以上の破損日焼け止め剤試験歪み％（Ｓｕｎｓｃｒｅｅｎ  Ｔｅｓｔ  ｓｔｒａｉｎ  ｔｏ  ｆａｉｌ  ％）（すなわち、臨界歪み）を有する。臨界歪みの測定は、以下の実施例においてさらに記載される。
【０１４４】
ポリマー組成物はまた、望ましい着色性を有する。いくつかの実施形態では、ポリマー組成物は、約９０．０〜約９４．０、好ましくは約９１．０〜約９４．０、好ましくは約９２．０〜約９４．０、好ましくは約９３．０〜約９４．０の範囲のＣＩＥ  Ｌ＊値を有することができる。当業者は、明確に開示された範囲内の追加のＬ＊範囲が考えられ、本開示の範囲内であることを認めるであろう。
【０１４５】
ポリマー組成物はまた、耐陽極酸化性を示し得る。携帯用電子機器中に存在する金属部品（例えば、アルミニウム部品）または金属−プラスチック複合部品（例えば、アルミニウム−プラスチック部品）は、一般に、陽極酸化処理を受ける。陽極酸化処理は、目的が、攻撃的な化学薬品の使用によって一般に金属表面上に酸化物層を構築することである電気化学的プロセスを含むことができる。相応に、優れた耐陽極酸化性を示すポリマー材料は、既にポリマー要素を含有するかまたはポリマー要素に組み立てられている携帯用電子部品に関して陽極酸化が行われる用途環境において望ましい。耐陽極酸化性は、ポリエステル組成物の成形されたままの試料と、２３℃で７０重量％硫酸に曝された成形試料との引張強度、引張弾性率、および破断点伸びのそれぞれの差異として測定することができる。耐陽極酸化性の測定は、実施例においてさらに記載される。
【０１４６】
いくつかの実施形態では、ポリマー組成物は、約３ＭＰａ以下、好ましくは約２ＭＰａ以下、好ましくは約１ＭＰａ以下、好ましくは約０ＭＰａ以下の引張強度の相対的差異を示し得る。
【０１４７】
ポリマー組成物は、約０．１０ＧＰａ以下の引張弾性率の相対的差異を示し得る。
【０１４８】
ポリマー組成物は、約５％以下、好ましくは約４％以下、好ましくは約３％以下、好ましくは約２％以下の引張破断点伸びの相対的差異を示し得る。
【０１４９】
当業者は、明確に開示された範囲内の追加範囲の相対的引張強度、引張弾性率、および引張破断点伸びが考えられ、本開示の範囲内であることを認めるであろう。
【０１５０】
例示的な実施形態では、ポリマー組成物は、約２００Ｊ／ｍ以上のノッチ付きアイゾット衝撃と、２．０％以上の破損日焼け止め剤試験歪みと、９１．０〜９４．０の範囲のＣＩＥ色Ｌ＊との組み合わせを示す。
【０１５１】
参照により本明細書に援用される特許、特許出願および刊行物のいずれかの開示が用語を不明瞭にさせ得る程度まで本出願の記載と矛盾する場合、本記載が優先するものとする。
【０１５２】
本発明は、本明細書において、非限定的な実施例を用いて以下のセクションにおいてより詳細に例示される。
【実施例】
【０１５３】
原材料
以下の原材料を使用して実施例および比較例を調製した：
ポリフェニルスルホン（ＰＰＳＵ）  −  グレード：Ｓｏｌｖａｙ  Ｓｐｅｃｉａｌｔｙ  Ｐｏｌｙｍｅｒｓ  ＵＳＡ，ＬＬＣから入手可能なＲａｄｅｌ（登録商標）Ｒ−５１００  ＬＣ１１００（３６５℃の温度および５．０ｋｇ重りでＡＳＴＭ  Ｄ−１２３８に従って測定されるように１６〜２２ｇ／１０分のメルトフローレイト（ＭＦＲ）範囲）。
ポリカーボネート（ＰＣ）  −  グレード：Ｂａｙｅｒ  Ｍａｔｅｒｉａｌｓ  Ｓｃｉｅｎｃｅ，Ｉｎｃ．から入手可能なＭａｋｒｏｌｏｎ（登録商標）３１０８。これは、１．２ｋｇの重りでの３００℃の温度でＡＳＴＭ  Ｄ１２３８に従って測定されるように４．９〜８．４ｇ／１０分の規格メルトフロー範囲を有するＰＣである。
ポリエーテルエーテルケトン（ＰＥＥＫ）  −  Ｖｉｃｔｒｅｘ  ＰＬＣ製のＶｉｃｔｒｅｘ  １５０Ｐ。これは、４００℃でＩＳＯ１１４４３に従って測定されるように１３０Ｐａ．ｓの溶融粘度を有するＰＥＥＫである。
衝撃改質剤Ａ  −  Ｌｏｔａｄｅｒ（登録商標）ＡＸ８９００は、Ａｒｋｅｍａから入手可能なエチレンとグリシジルメタクリレート（８重量％）とのランダムコポリマーである。
衝撃改質剤Ｂ  −  Ｌｏｔａｄｅｒ（登録商標）ＡＸ８８４０は、Ａｒｋｅｍａから入手可能なエチレンと、アクリルエステル（２４重量％）と、グリシジルメタクリレート（８重量％）とのランダムターポリマーである。
二酸化チタン（ＴｉＯ２）  −  グレード：Ｃｈｅｍｏｕｒから入手可能なＴｉＰｕｒｅ（登録商標）Ｒ１０５。
【０１５４】
ブレンド調製
各調合物を、４８：１のＬ／Ｄ比を有する２６ｍｍ直径Ｃｏｐｅｒｉｏｎ（登録商標）ＺＳＫ−２６共回転部分噛合二軸スクリュー押出機を用いる溶融配合にかけた。バレル区域２〜１２およびダイを以下の通り設定点温度に加熱した。
バレル２〜６：３６０℃
バレル７〜１２：３６０℃
ダイ：３６０℃
【０１５５】
各場合において、樹脂および添加剤を、範囲３０〜４０ポンド／時の押出量で重量測定フィーダーを用いてバレル区域１において供給した。押出機を約２００ＲＰＭのスクリュー速度で運転した。真空を、約２７インチの水銀の真空レベルでバレル域１０において適用した。単一孔ダイを配合物のすべてについて使用し、ダイを出る融解ポリマーストランドを水トラフ中で冷却し、次にペレタイザーで切断しておよそ長さ３．０ｍｍ×直径２．７ｍｍのペレットを形成した。
【０１５６】
射出成形
射出成形を、機械的特性試験用の３．２ｍｍ（０．１２５インチ）厚さのＡＳＴＭ引張および曲げ検体をもたらす目的のために実施例調合物に関して行った。タイプＩ引張ＡＳＴＭ検体および５インチ×０．５インチ×０．１２５インチの曲げ検体を、バレルおよび金型に関して以下のおよその温度条件を用いて射出成形した。
リアゾーン：６８０°Ｆ
ミドルゾーン：６８０°Ｆ
フロントゾーン：７００°Ｆ
ノズル：７００°Ｆ
金型：２８５°Ｆ
【０１５７】
試験
機械的特性は、１）タイプＩ引張試験片、２）５インチ×０．５インチ×０．１２５インチの曲げ試験片、および３）計装化衝撃（Ｄｙｎａｔｕｐ）試験用の４インチ×４インチ×０．１２５インチのプラークからなる、射出成形された０．１２５インチ厚さのＡＳＴＭ試験検体を使用して、調合物のすべてについて試験した。以下のＡＳＴＭ試験方法をすべての組成物の評価に用いた。
Ｄ−６３８：引張特性：引張破断点強度、引張弾性率および引張破断点伸び
Ｄ−２５６：ノッチ付きアイゾット耐衝撃性
【０１５８】
各調合物の成形したままの色を、調合物の白色度を評価するために測定した。色は、Ｌ＊座標が明度（黒から白）スケールを表し、ａ＊座標が緑−赤色度を表し、およびｂ＊スケールが青−黄色度を表す、ＣＩＥ  Ｌ−ａ−ｂ座標標準に従って測定した。材料の白色度は、Ｌ＊値が９０．０よりも大きく、色度座標ａ＊およびｂ＊の合算絶対値が４．０単位未満である場合に許容できると考えられる。
【０１５９】
調合物の耐化学薬品性は、２つの方法で試験した。日焼け止めローションに対する耐化学薬品性は、Ｂａｎａｎａ  Ｂｏａｔ（登録商標）ＳＰＦ３０広域日焼け止めクリームを、プラスチック材料への印加歪みをゼロ近くから２．０％まで変える（日焼け止め剤試験）パラボラ曲げ治具（Ｂｅｒｇｅｎ治具）上へ取り付けられたＡＳＴＭ曲げ試験片に適用することによって試験した。これらの応力を受けたアセンブリを、約２４時間の継続時間にわたり約６５℃の温度および約９０％の相対湿度での制御湿度環境チャンバーで老化させ、その後、アセンブリをチャンバーから取り出し、歪み治具上に取り付けられた曲げ試験片を亀裂またはひび割れのいかなる兆候についても検査した。破損臨界歪み（Ｃｒｉｔｉｃａｌ  ｓｔｒａｉｎ  ｔｏ  ｆａｉｌｕｒｅ）を、亀裂またはひび割れがその上に観察されたパラボラ上の最低歪みレベルとして記録した。
【０１６０】
行われた第２耐化学薬品性試験は、タイプＩＡＳＴＭ引張検体が２３℃で７０重量％硫酸に浸漬され、その後、検体を取り出し、水で洗浄し、次にそれらの引張特性に関して試験する酸浴浸漬試験であった。この酸暴露前後の引張特性は、電話機が金属とプラスチック部品との組み合わせからなる場合に携帯電話製造工程において適用される陽極酸化工程であって、プラスチック材料が、陽極酸化浴の化学的条件（典型的には様々な強酸性環境を含む）への暴露を受けなければならない工程に耐える材料の能力の指標として役立った。
【０１６１】
結果
実施例および比較例すべてに関連した特性試験データを表１に示す。
【０１６２】
2018526517.tif 000028
【０１６３】
衝撃改質剤（ＩＭ）は、ＰＰＳＵおよびＰＥＥＫの加工温度に耐えないであろうと予期されたが、表１に示されるように、実施例Ｅ１、Ｅ２、およびＥ３のポリマー組成物は、著しく改善されたノッチ付きアイゾット衝撃強度を意外かつ予想外にも示した。
【０１６４】
加えて、衝撃改質剤（ＩＭ）の添加は、日焼け止め剤試験における化学薬品暴露に対するポリマー組成物の耐性を高めることが意外かつ予想外にも見いだされた。比較例のＰＰＳＵ／ＰＥＥＫブレンドは、日焼け止めローションへの６５℃／９０％ＲＨでの２４時間の暴露後に破損したが、実施例のブレンド（衝撃改質剤（ＩＭ）を含有する）は、２％超の歪みでさえもいかなる変化も示さなかった。
【０１６５】
さらに、実施例のポリマー組成物の引張特性は、２３℃での７０重量％硫酸への２４時間浸漬後に本質的に未変化のままであった。
【国際調査報告】
2018526517.tif 000042
2018526517.tif 000043